(57)【要約】      （修正有）【課題】繊維形成層材料と塩化ビニル裏打ち層から構成されているタイルカーペットから効率的に繊維形成層材料を分離回収する方法及び当該繊維形成層材料の有効的な再利用方法の提供。【解決手段】基布層６６とパイル層が形成されている繊維集合体層６５と、当該基布層６６の当該繊維集合体層６５が形成されている面とは反対の面に形成された合成樹脂を含むバッキング層３とからなるカーペット若しくはタイルカーペット1から、バッキング層３と繊維集合体層６５を含む繊維形成層材料２とを相互に剥離する方法であって、加熱されたタイルカーペット１を適宜の搬送手段２０２を使用して水平方向或いはそれに類する方向に移動させながら、当該タイルカーペット１の進行方向を垂直方向を含む下方方向に急激に変更させ、それによって相互に剥離した当該バッキング層３と当該繊維形成層材料２とを適宜の引き取り手段２０４，２０５で引き取るものである。【選択図】図２０
2006116298.tif 000002
【特許請求の範囲】
【請求項１】
所定の単位表面積を有し、且つ基布層と当該基布層の一方の面に複数の繊維が植毛されているパイル層が形成されている繊維集合体層と、当該基布層の当該繊維集合体層が形成されている面とは反対の面に形成された合成樹脂を含むバッキング層とからなるタイルカーペットから、当該バッキング層を剥離除去して得られた繊維形成層材料であって、且つ、当該繊維形成層材料に於ける当該基布層の当該繊維集合体層が形成されている面とは反対の面には、当該基布層と当該基布層に係合する当該繊維集合体層を構成する繊維の一部とを結合している薄く且つ均一或いは不均一な厚みを有する当該合成樹脂層からなる繊維結合部が配置されている事を特徴とする繊維形成層材料。
【請求項２】
当該繊維結合部を形成する当該合成樹脂層は、当該タイルカーペットのバッキング層を形成していた合成樹脂が剥離除去される際に当該基布層面に残存せしめられたものである事を特徴とする請求項１に記載の繊維形成層材料。
【請求項３】
当該繊維結合部の当該合成樹脂層の少なくとも一部に、ずれ剥離処理面が形成されている事を特徴とする請求項1又は２に記載の繊維形成層材料。
【請求項４】
当該繊維結合部の当該合成樹脂層の少なくとも一部の合成樹脂部分に引き剥がし処理面が形成されている事を特徴とする請求項1又は２に記載の繊維形成層材料。
【請求項５】
当該繊維結合部の当該合成樹脂層の少なくとも一部に、当該合成樹脂の表面にプレーナー処理或いはスクレーパー処理による削り取り処理面が形成されているか、或いはバンドナイフスプリッター等のナイフ或いはカッターによる切断処理面が形成されている事を特徴とする請求項1又は２に記載の繊維形成層材料。
【請求項６】
当該繊維結合部の当該合成樹脂層は、加熱加圧処理により表面が均整な薄膜状に形成されている事を特徴とする請求項１乃至５の何れかに記載の繊維形成層材料。
【請求項７】
請求項１乃至６の何れかに記載された個々の繊維形成層材料同士を、当該合成樹脂を含む繊維結合部同士が相互に対向するように、補強シートを介在させるか介在させないで、接合されている事を特徴とするブロック状シート材料。
【請求項８】
繊維集合体層と合成樹脂を含むバッキング層で構成されているタイルカーペットの当該バッキング層と、請求項１乃至６の何れかに記載された当該繊維形成層材料の当該繊維結合部とが相互に対向するように、補強シートを介在させるか介在させないで、接合されている事を特徴とするブロック状シート材料。
【請求項９】
請求項１乃至６の何れかに記載された個々の繊維形成層材料同士が、一方の当該繊維形成層材料の当該繊維結合部に他方の当該繊維形成層材料の繊維集合体層が、補強シートを介在させるか介在させないで、接合されている事を特徴とするブロック状シート材料。
【請求項１０】
繊維集合体層と合成樹脂を含むバッキング層で構成されているタイルカーペットと、請求項１乃至６の何れかに記載された当該繊維形成層材料との組み合わせに於いて、一方の当該タイルカーペットのバッキング層、若しくは請求項１乃至６の何れかに記載された当該繊維形成層材料における当該繊維結合部に、他方の請求項１乃至６の何れかに記載された当該繊維形成層材料における繊維集合体層若しくは当該タイルカーペットの繊維集合体層が補強シートを介在させるか介在させないで、接合されている事を特徴とするブロック状シート材料。
【請求項１１】
請求項１乃至６の何れかに記載された当該繊維形成層材料の当該繊維結合部の表面に合成樹脂を含む床仕上げ材面形成層が設けられている事を特徴とする床仕上げ材料。
【請求項１２】
請求項１乃至６の何れかに記載された当該繊維形成層材料の当該繊維集合体層部の表面に合成樹脂を含む床仕上げ材面形成層が設けられている事を特徴とする床仕上げ材料。
【請求項１３】
請求項１乃至６の何れかに記載された繊維形成層材料が複数個、二次元的に相互に隣接配置されて形成されている事を特徴とする長尺状に形成されたシート材料。
【請求項１４】
複数個の当該繊維形成層材料が相互に隣接する部分は、当該繊維形成層材料のそれぞれが相互に隣接対向する端縁部分を相互に接合せしめるか、当該端縁部分を含む当該繊維形成層材料の少なくとも一部を相互に重複重ね合せた事を特徴とする請求項１３に記載の長尺状に形成されたシート材料。
【請求項１５】
複数個の当該繊維形成層材料が相互に隣接接合せしめられている部分或いは相互に重複重ね合されている部分を適宜の接着材を使用するか、熱融着処理するか、縫合処理することによって固定化処理されている事を特徴とする請求項１３又は１４に記載の長尺状に形成されたシート材料。
【請求項１６】
複数個の当該繊維形成層材料が補強シートを介して二次元的に相互に隣接配置されている事を特徴とする請求項１３乃至１５の何れかに記載の長尺状に形成されたシート材料。
【請求項１７】
請求項１３乃至１６の何れかにより構成された第１の長尺状に形成されたシート材料と第２の長尺状に形成されたシート材料とを、それぞれの長尺状に形成されたシート材料に於ける当該繊維結合部同士が相互に対向するように、補強シートを介在させるか介在させないで、接合されている事を特徴とする長尺状に形成されたシート材料。
【請求項１８】
請求項１３乃至１６の何れかにより構成された第１の長尺状に形成されたシート材料と第２の長尺状に形成されたシート材料とを、それぞれの長尺状に形成されたシート材料に於ける当該繊維結合部同士が相互に対向するように、補強シートを介在させるか介在させないで、接合させて長尺状に形成されたシート材料を形成するに際して、当該第１の長尺状シート材料層内の複数の相互に隣接する当該繊維形成層材料間に形成されている隣接境界線若しくは隣接重複重ね合わせ線が、当該第２のシート材料層内の複数の相互に隣接する繊維形成層材料間に形成されている隣接境界線若しくは隣接重複重ね合わせ線とが相互にずれて配置されている事を特徴とする長尺状に形成されたシート材料。
【請求項１９】
請求項１３に記載された当該長尺状に形成されたシート材料の当該繊維結合部面若しくは当該繊維集合体層面に、使用済み或いは市場価値を失ったカーペット若しくは、使用済み或いは市場価値を失った複数個のタイルカーペットのバッキング層或いは当該繊維集合体層の何れかが接合されている事を特徴とする長尺状に形成されたシート材料。
【請求項２０】
当該繊維形成層材料が複数個、二次元的に相互に隣接配置されて形成されている長尺状に形成されたシート材料に於いて、それぞれの当該繊維形成層材料の配列方向が、当該繊維形成層材料の当該繊維集合体層を構成するパイル糸の配列方向が同一となる様に配列されている事を特徴とする請求項１３乃至１９の何れかに記載の長尺状に形成されたシート材料。
【請求項２１】
当該繊維形成層材料が複数個、二次元的に相互に隣接配置されて形成されている第１と第２の長尺状に形成されたシート材料を積層した請求項１７又は１８に記載の長尺状に形成されたシート材料に於いて、当該第１の長尺状に形成されたシート材料を構成する当該繊維形成層材料に於ける当該繊維集合体層を構成するパイル糸の配列方向配列方向が、当該第２の長尺状に形成されたシート材料を構成する当該繊維形成層材料に於ける当該繊維集合体層を構成するパイル糸の配列方向とが異なる様に配列されている事を特徴とする積層された長尺状に形成されたシート材料。
【請求項２２】
ループパイルを構成する当該繊維集合体層が、面ファスナーを構成する多数のフック状部と係合する係合部材として機能する事を特徴とする請求項１１に記載の床仕上げ材料。
【請求項２３】
請求項１乃至６の何れかに記載の繊維形成層材料、請求項７乃至２１の何れかに記載のブロック状若しくは長尺状のシート材料を使用した事を特徴とする産業資材シート。
【請求項２４】
当該産業資材シートは、防水や遮水工の保護シートを含む下地シート、床仕上シート、屋外用タイルカーペット、屋上庭園用養生シートから選択された一つである事を特徴とする請求項２３に記載の産業資材シート。
【請求項２５】
請求項１乃至６の何れかに記載の繊維形成層材料、請求項７乃至２１の何れかに記載のブロック状若しくは長尺状のシート材料の当該バッキング層若しくは当該繊維結合部の表面に、合成樹脂からなる薄膜層、紙、布帛、金属材料薄膜或いは無機材料薄膜の何れかを含む化粧層が設けられている事を特徴とするシート材料。
【請求項２６】
請求項１乃至６の何れかに記載の繊維形成層材料、請求項７乃至２１の何れかに記載のブロック状若しくは長尺状のシート材料の当該繊維集合体層部の表面に合成樹脂からなる薄膜層、紙、布帛、金属材料薄膜或いは無機材料薄膜の何れかを含む化粧層が設けられている事を特徴とするシート材料。
【請求項２７】
請求項１乃至６の何れかに記載の繊維形成層材料、請求項７乃至２１の何れかに記載のブロック状若しくは長尺状のシート材料の少なくとも一部に通気孔或いは通水孔が設けられている事を特徴とするシート材料。
【請求項２８】
基布層と当該基布層の一方の面に複数の繊維が植毛されているパイル層が形成されている繊維集合体層と、当該基布層の当該繊維集合体層が形成されている面とは反対の面に形成された合成樹脂を含むバッキング層とからなるカーペットから、当該バッキング層と繊維集合体層を含む繊維形成層材料とを相互に剥離する方法であって、当該カーペットの剥離方法は、当該カーペットを平坦状に維持しつつ加熱した状態で、当該バッキング層を搬送手段に密着させて移動させながら、当該カーペットの少なくともバッキング層の移動方向を急峻に屈曲させ、次いで、繊維形成層材料の進行方向をバッキング層の進行方向とは異なる方向に設定する事を特徴とするカーペットの剥離方法。
【請求項２９】
加熱された当該カーペットの当該バッキング層を適宜の搬送手段に密着させて移動させながら、当該カーペットの少なくともバッキング層の移動方向を急峻に屈曲させ、次いで、繊維形成層材料の進行方向をバッキング層の進行方向とは異なる方向に設定する事よって相互に剥離した当該バッキング層と当該繊維集合体層とを適宜の引き取り手段を利用して引き取る事を特徴とする請求項２８に記載のカーペットの剥離方法。
【請求項３０】
基布層と当該基布層の一方の面に複数の繊維が植毛されているパイル層が形成されている繊維集合体層と、当該基布層の当該繊維集合体層が形成されている面とは反対の面に形成された合成樹脂を含むバッキング層とからなるカーペットから、当該バッキング層と繊維集合体層を含む繊維形成層材料とを相互に剥離する装置であって、当該カーペットの剥離装置は、当該カーペットの当該バッキング層を搬送手段に密着させて加熱した状態で、移動させるカーペット搬送手段、当該カーペットを加熱する手段、当該カーペット搬送手段の適宜の部位に設けられている当該カーペットの移動方向変更手段とから構成されている事を特徴とするカーペットの剥離装置。
【請求項３１】
当該カーペットの移動方向変更手段は、当該カーペット搬送手段の端部に設けられており、当該カーペットの少なくともバッキング層の移動方向を急峻に屈曲させ、次いで、繊維形成層材料の進行方向をバッキング層の進行方向とは異なる方向に設定する事を特徴とする請求項３０に記載のカーペットの剥離装置。
【請求項３２】
カーペット搬送手段は、コンベアベルトで構成されており、当該カーペットの移動方向変更手段は、当該コンベアベルトの移動方向を変更する支持ローラーであって、当該支持ローラーはΦ２５乃至Φ１５０の直径を有している事を特徴とする請求項３１に記載のカーペットの剥離装置。
【請求項３３】
当該カーペットの移動方向変更手段の近傍に、相互に剥離された当該カーペットの当該バッキング層と繊維集合体層を含む繊維形成層材料のそれぞれを個別に引き取るバッキング層引取り手段と繊維集合体層引取り手段とが設けられている事を特徴とする請求項３０乃至３２の何れかに記載のカーペットの剥離装置。
【請求項３４】
当該接着材料或いは当該接合材料は、両面粘着テープ若しくはメッシュ状シートを基材とする両面粘着テープである事を特徴とする請求項７乃至１０及び１４乃至２１の何れかに記載のシート材料。
【請求項３５】
繊維集合体層と合成樹脂を含むバッキング層で構成されているタイルカーペットと、請求項１乃至６の何れかに記載された当該繊維形成層材料の何れかとカーペット原反との組み合わせに於いて、当該カーペット原反の裏面に当該タイルカーペット若しくは当該繊維形成層材料における何れかの面を補強シートを介在させるか介在させないで、適宜の接着剤を使用して接合した事を特徴とするシート材料。
【請求項３６】
当該接着剤は、両面粘着テープ若しくはメッシュ状シートを基材とする両面粘着テープである事を特徴とする請求項３５に記載のシート材料。
【請求項３７】
当該接着剤は、メッシュ状シート基材が、５〜１０メッシュを有するものである事を特徴とする請求項３６に記載のシート材料。
【請求項３８】
請求項１３乃至２１の何れかに記載された長尺状に形成されたシート材料の何れかの表面にカーペット原反の裏面を貼り合わせて構成されたシート構造体から、適宜の寸法に切断されてなるタイルカーペット。
【請求項３９】
請求項３４乃至３８に記載のシート材料若しくはタイルカーペットを加熱溶液に浸漬させるか、熱風或いは蒸気を使用した適宜の加熱手段を利用する事を特徴とする当該シート材料から当該タイルカーペット若しくは当該繊維形成層材料と当該カーペット原反を分離する事を特徴とするシート材料の剥離方法。
【請求項４０】
当該加熱状態にあるカーペットの移動方向を急峻に屈曲させる事により、当該カーペットを構成する当該バッキング層と当該繊維集合体層との間の接合力を低下させる事を特徴とする事を特徴とする請求項２８に記載のカーペットの剥離方法。
【請求項４１】
当該カーペットが当該屈曲部を通過した後の、当該バッキング層と当該バッキング層に接触している当該バッキング層保持部材との間の接合力が当該当該バッキング層と当該繊維集合体層との間の接合力より大きくなるように構成する事を特徴とする請求項４０に記載のカーペットの剥離方法。
【発明の詳細な説明】
【技術分野】
【０００１】
本発明は、タイルカーペットから分離された繊維形成層材料、或いは当該繊維形成層材料、若しくは当該繊維形成層材料とカーペット又はタイルカーペットの少なくとも一方を含む長尺状若しくはブロック状シート材料及びその利用方法に関するものである。
【背景技術】
【０００２】
タイルカーペットが広く使われるようになって１０数年が経過し、更新の時期を迎えている。一方、廃棄物の処理は、年々困難になってきており、特に塩化ビニル樹脂系製品はダイオキシンの問題を伴い、その廃棄は一層困難であるため、回収したタイルカーペットの再利用が社会的課題となってきている。
【０００３】
米国などでは、洗浄したのち表面の繊維形成層材料を再度染色し模様を施して再利用しているが、一度汚れた繊維形成層材料の汚れを充分に落とすことは難しく、染色の色合いは必然的に濃い色に限定されてくるのが実情である。
【０００４】
タイルカーペットの再利用技術としては、特許文献１〜２記載の技術がある。これらの技術は、繊維形成層材料を実質的に刈り取って除去することにより得られた廃材の表面または裏面に表面化粧樹脂層を形成するものである。繊維形成層材料を実質的に刈り取って除去する理由は、繊維形成層材料が存在すると、その面に接着剤や粘着材が適用できないからである。そのため、これらの技術においては繊維形成層材料を実質的に刈り取ってしまう必要があったのである。しかし、その結果として大量の繊維形成層材料の繊維屑が発生し、これが産業廃棄物になるという問題があるほか、繊維形成層材料の刈り取り工程が必要となるためコストアップの原因となる。
【０００５】
また、特許文献３〜５に記載されている回収タイルカーペットを微細に粉砕し、比重分離法等により繊維形成層材料と塩化ビニル裏打ち層を分離する方法も一般に行われているが、常温で柔らかいタイルカーペットを粉砕するには多くのエネルギーを必要とし粉砕時の騒音も大きい。
【０００６】
更に、特許文献６には、マイナス３０℃以下に冷凍することにより容易に粉砕できる裏打ち層を用いたタイルカーペットを作ることも提案されているが、既に市場に出回っている軟質塩化ビニルを裏打ち層とするタイルカーペットに適用するには冷凍温度を極度に低くする必要があるため、実用には至っていない。
【０００７】
更に、特許文献７には、プレーナーによってタイルカーペットの塩化ビニル裏打ち層を削り取る方法、或いは特許文献８には、多数の切れ刃を有する円筒状回転工具ユニットで塩化ビニル層を削り取る方法、更には、特許文献９には、スクレーパーナイフによりタイルカーペットの繊維形成層材料と塩化ビニル裏打ち層との境界を平面方向に分離する方法が記載されているが、いずれも塩化ビニル裏打ち層の再利用を目的とするものであって、カーペットの繊維形成層材料の再利用を目的とするものではない。
【０００８】
又、特許文献１０には、ホットメルト接着剤で当該繊維形成層材料と塩化ビニル裏打ち層とを接着しているタイプのタイルカーペットに於いて、当該ホットメルト接着剤を加熱溶融して両層を剥がし取る方法が提案されているが、当該繊維形成層材料の再利用を目的とするものではない。
【０００９】
特許文献１１には、タイルカーペットの塩化ビニル裏打ち層の表面に化粧層を設け、再生タイルとして床面材料として使用する事が記載されているが、カーペットやタイルカーペットから分離した繊維形成層材料を特定の用途に再利用する技術に関しては開示されていない。
【特許文献１】特開２０００−２２０２８１号公報
【特許文献２】特開２０００−２２０２８２号公報
【特許文献３】実開昭５９―１３２５８１号公報  第１頁
【特許文献４】実開昭５９―１３２５８２号公報  第１頁
【特許文献５】特開平８―３１２１１７号公報  第２頁  段落０００５
【特許文献６】特開平９―１７３１９７号公報  第３頁  段落００１８
【特許文献７】特開２００３−２３６９５７号公報
【特許文献８】特開２００３−０８８７７２号公報
【特許文献９】特開２００２−３７００８０号公報
【特許文献１０】特開２００２−１９１４８８号公報
【特許文献１１】特開２００４−１０８０９６号公報
【発明の開示】
【発明が解決しようとする課題】
【００１０】
本発明は、繊維形成層材料と塩化ビニル裏打ち層から構成されているタイルカーペットから、多大のエネルギーを必要とせず、騒音や粉塵の発生もなく、効率的に分離回収した繊維形成層材料とその利用方法を提供する事を目的とする。
【００１１】
更に、本発明に於ける他の目的は、使用済みの或いは市場価値を失ったタイルカーペットから、それぞれを構成する繊維形成層材料と塩化ビニル裏打ち層とを分離した後の当該繊維形成層材料の有効的な再利用が計れる長尺状若しくはブロック状シート材料を提供するものである。
【課題を解決するための手段】
【００１２】
本発明は、上記目的を達成するために、以下に示す様な基本的技術構成を採用するものである。
【００１３】
即ち、本発明の第1の態様としては、所定の単位表面積を有し、且つ基布層と当該基布層の一方の面に複数の繊維が植毛されているパイル層が形成されている繊維集合体層と、当該基布層の当該繊維集合体層が形成されている面とは反対の面に形成された合成樹脂を含むバッキング層とからなるタイルカーペットから、当該バッキング層を剥離除去して得られた繊維形成層材料であって、且つ、当該繊維形成層材料に於ける当該基布層の当該繊維集合体層が形成されている面とは反対の面には、当該基布層と当該基布層に係合する当該繊維集合体層を構成する繊維の一部とを結合している薄く且つ均一或いは不均一な厚みを有する当該合成樹脂層からなる繊維結合部が配置されている繊維形成層材料である。
【００１４】
本発明に於ける上記第１の課題に示す様な繊維形成層材料を得る方法は、前記した一部の特許文献にも示されているが、本発明に於いては当該繊維形成層材料を得る方法を特定するものではなく、当該繊維形成層材料を得る方法は、公知の技術も含めて以下に示す様な方法を使用すれば良く、本発明に於いては、従来全く当業者が思いもよらなかった、使用済みの或いは市場価値を失ったタイルカーペットをそのまま新たな産業用資材として再利用する様に構成したものである。
【００１５】
従って、本発明に於ける当該繊維形成層材料を形成する方法の第１の具体例としては、
（１）繊維集合体層を含む繊維形成層材料と塩化ビニル裏打ち層から構成されているタイルカーペットを１２０℃〜１８０℃に加熱し、図２に示す様に、繊維形成層材料２と塩化ビニル裏打ち層３の端部を適宜の手段４によって機械的に把持固定して当該把持固定部を相互に夫々反対方向に引き離す様に変位させる事により繊維形成層材料２を当該タイルカーペット１から分離回収する方法である。
【００１６】
かかる方法で形成された当該繊維形成層材料２の当該繊維結合部６４に含まれる当該合成樹脂層の少なくとも一部の合成樹脂部分に引き剥がし処理面が形成されているものである。
【００１７】
（２）又、本発明にかかる繊維形成層材料と塩化ビニル裏打ち層とを含んで構成されているタイルカーペットから当該繊維形成層材料と塩化ビニル裏打ち層とを相互に分離させる方法の第２の具体例としては、図１７に示す様に、予め所定の温度に加熱しておいた当該タイルカーペットの繊維形成層材料と塩化ビニル裏打ち層との境界部に、スクレーパーブレードを当接させて当該塩化ビニル裏打ち層を削り取る方法や、或いは図１８に示す様に、プレーナ（鉋）を使用して当該塩化ビニル裏打ち層のみを削りとる方法を使用する事も可能であり、更には、図１９に示す様に、エンドレスで移動するバンドナイフスプリッターを当該タイルカーペットの繊維形成層材料と塩化ビニル裏打ち層との境界に当接させ、当該境界部の適宜の部位を切断する事によって両者を引き離す方法を使用する事も可能である。
【００１８】
上記した様な分離回収方法を利用する事によって、当該タイルカーペットから得られる繊維形成層材料２は、元の寸法に対してほとんどずれや変形を有していないので、後述する様に、複数個の繊維形成層材料２を二次元的に配置して長尺状シート材料を形成する場合に寸法合わせが簡単に行なわれるので都合が良い。
【００１９】
（３）或いは、本発明に於ける第３の具体例としては、当該繊維形成層材料と塩化ビニル裏打ち層間に形成されている接着層を溶解或いは溶融して両者を分離させる方法も使用可能である。
【００２０】
（４）又、本願発明者等は、カーペットやタイルカーペットから効率的に塩化ビニル裏打ち層を分離回収する方法として、加熱したカーペットやタイルカーペットを回転速度差のあるロール(フリクションロール)に通す事によって塩化ビニル裏打ち層を分離回収する方法(特願２００２−３２０４２１号(特開２００４−１６８０２３号))を既に提案しており、係る方法も本発明に於いて使用可能であることは言うまでもない。
【００２１】
（５）本発明に於いて、当該繊維形成層材料２を形成する方法の更に別の例としては、例えば本願特許出願人が平成１６年３月５日付けで出願した特願２００４−６１９１０号に開示されている様な、所定の厚みを有する繊維集合体層と当該繊維集合体層の一方の面側に形成された所定の厚みを有するバッキング層とから構成されているカーペット、又はタイルカーペット或いは耳バリスクラップの当該バッキング層に対し、当該バッキング層の外部表面に押圧せん断力を付与することによって当該バッキング層の少なくとも一部を当該繊維集合体層若しくは当該バッキング層の一部から剥離させる方法を使用する事も可能であり、具体例としては、一対のロールに於けるそれぞれの回転数の回転数差が１．２〜５倍である回転数差を有する一対のロールの隙間をカーペットやタイルカーペット或いは耳バリスクラップ (以下単にカーペット群と称する)を構成するバッキング層の厚さ以下に設定し、９０〜１９０℃の温度に加熱した当該タイルカーペット群を、当該一対のロールのうち回転数の速い方のロール側に当該バッキング層が接触する様に供給して当該一対のロールの隙間に通すことにより、当該タイルカーペット群の繊維集合体層と当該バッキング層の境界面若しくは当該バッキング層内に層間のずれを生じさせ、当該バッキング層の少なくとも一部を当該繊維集合体層若しくは当該繊維集合体層に接合された一部のバッキング層から剥離を起こさせる様に構成された方法を使用する事も可能である。
【００２２】
（６）或いは、本発明に於ける第６の具体例としては、当該カーペットを平坦状に維持しつつ加熱した状態で、当該バッキング層を搬送手段に密着させて移動させながら、当該カーペットの少なくともバッキング層の移動方向を急峻に屈曲させ、次いで、繊維形成層材料の進行方向をバッキング層の進行方向とは異なる方向に設定するカーペットの剥離方法。
【００２３】
係るカーペット群の分離回収方法を使用して形成された当該繊維形成層材料２の当該繊維結合部６４の少なくとも一部に、ずれ剥離処理面が形成されているものである。
【００２４】
上記の方法によって分離回収された繊維形成層材料は剥離工程のフリクションによって寸法に変形が生じるので、後述する様に本発明に於いてブロック状若しくは長尺状シート材料に加工するに先立って、適宜の寸法に切り揃える必要がある。
【００２５】
即ち、本発明では、上記した従来から公知の当該繊維形成層材料と塩化ビニル裏打ち層とを相互に分離させる方法や、上記本願発明者等が提案している上記方法と異なるより効率的にカーペット或いはタイルカーペットから当該繊維形成層材料と塩化ビニル裏打ち層とを相互に分離させる方法を使用するものである。
【００２６】
更に、本発明に於いては，使用済みの或いは市場価値が失われたタイルカーペットそのものの有効的な再利用を図ると同時に、それぞれを構成する繊維形成層材料と塩化ビニル裏打ち層とを分離した後の当該繊維形成層材料の有効的な再利用が計れる繊維形成層材料及び長尺状若しくはブロック状シート材料を提供するものである
また、本発明に於いては繊維形成層材料から長尺状若しくはブロック状シート材料を形成し、該長尺状若しくはブロック状シート材料と未使用のカーペット原反を相互のループ層が外側に来るようにして張り合わせ、裏面にループ層を有する再生カーペットあるいは該カーペットを適宜の寸法に切り揃えてなる再生タイルカーペットを得るものである。
【００２７】
更には、上記該長尺状若しくはブロック状シート材料と未使用のカーペット原反を相互のループ層が外側に来るようにして張り合わせるに際し、接合材として両面粘着テープを用いることにより、該再生カーペットあるいは再生タイルカーペットが使用済みとなり、表面のカーペット層と裏面の繊維形成層材料よりなる裏打ち層を分離回収する必要に迫られた際に、該再生カーペットあるいは再生タイルカーペットを熱湯で加熱することにより容易に剥離分離を行うことが出来るのである。
【発明の効果】
【００２８】
本発明は、次のような効果を奏する。
【００２９】
（１）従来は管理型産業廃棄物処分場に廃棄するか、焼却するしかなかったタイルカーペットの廃棄物から、加熱して一対の把持手段でタイルカーペットを把持して引き剥がすという簡単な作業と工程で、繊維形成層材料と塩化ビニル裏打ち層とを分離することができる。
【００３０】
（２）又、本発明により得られた繊維形成層材料や、当該繊維形成層材料と使用済み或いは未使用ではあるが利用の機会がなく市場価値が失われたタイルカーペットとを適宜組み合わせて再利用可能な長尺状若しくはブロック状シート材料とする事によって、従来特に廃棄処分するのに問題となっていたタイルカーペットの廃材の新しい用途が確保される事になるので、廃棄物を有用な資源に変える事が出来ると同時に環境保全にも大いに貢献出来るという効果がある。
【００３１】
更に、本発明に於いては、本発明により得られた繊維形成層材料や、使用済み或いは未使用ではあるが利用の機会がなく市場価値が失われたタイルカーペットとカーペット原反とを適宜組み合わせることによって再び再生カーペットや再生タイルカーペットとして使用することも出来る。
【００３２】
（３）更に、本発明に於いては、特定の分離回収方法を使用する事によって、寸法変形が少ない繊維形成層材料を得る事ができるので、回収後の当該繊維形成層材料を改めて所定の寸法に切り揃える操作の必要性がなく、そのまま相互に隣接接合してシート材料を形成出来るという効果がある。
【００３３】
（４）更に、本発明に於いては、本発明により得られた繊維形成層材料や、使用済み或いは未使用ではあるが利用の機会がなく市場価値が失われたタイルカーペットとカーペット原反とを適宜組み合わせるに際し、剥離分離の容易な両面粘着テープを採用することによって再び再生カーペットや再生タイルカーペットとして使用し且つ、次に該再生カーペットあるいは再生タイルカーペットが使用済みとなり、表面のカーペット層と裏面の繊維形成層材料よりなる裏打ち層を分離回収する必要に迫られた際に、該再生カーペットあるいは再生タイルカーペットを熱湯で加熱することにより容易に剥離分離を行うことが出来るので、再生カーペットや再生タイルカーペットは何時までも有用な資源として再利用されることとなるのである。
【発明を実施するための最良の形態】
【００３４】
以下、上記本発明について詳しく説明する。
【００３５】
本発明におけるタイルカーペットとは、繊維形成層材料（繊維層）と塩化ビニル裏打ち層(バッキング層)の二層構造を有する床仕上げ材を指し、ビチュウメン（瀝青）バッキングのものは含まないものとする。
【００３６】
本発明においては、上記タイルカーペット１から繊維形成層材料（繊維層）２と塩化ビニル裏打ち層３とを個別に分離するために、上記タイルカーペット１を１２０℃〜１８０℃の温度範囲内で加熱する必要がある。好ましくは当該加熱温度範囲は、ナイロンの場合には１３０℃〜１８０℃であり、ポリプロピレンの場合には１２０℃〜１６０℃である。
【００３７】
即ち、ナイロンの場合に当該温度範囲が１２０℃未満では、当該繊維形成層材料（繊維層）と塩化ビニル裏打ち層との剥離が円滑に行われないし、又、１８０℃を越えると、塩化ビニル裏打ち層に分解が始まる事があり、分離はより困難になる。
【００３８】
一方、ポリプロピレンの場合には、当該温度範囲が１２０℃未満では、当該繊維形成層材料（繊維層）と塩化ビニル裏打ち層との剥離が円滑に行われないし、又、１８０℃を越えると、塩化ビニル裏打ち層に分解が始まる事があり、分離はより困難になる上、ポリプロピレンの繊維が溶けて使い物にならなくなる事がある。
【００３９】
本発明において加熱温度とは加熱炉からタイルカーペットを取り出した直後に当該タイルカーペットの塩化ビニル裏打ち層の表面温度を非接触型温度計で測定した値を指す。
【００４０】
本発明は、タイルカーペットの繊維がポリプロピレン等加熱時の引っ張り強度が弱く且つ、塩化ビニル裏打ち層との接着強度が弱いものの場合に好ましく用いられる。
【００４１】
タイルカーペットを加熱する方法としては、上記タイルカーペット１に熱風を吹き付ける方法、図２に例示す様な、上記タイルカーペット１を加熱炉１４を通過させる方法や赤外線ヒーターを通過させる方法、上記タイルカーペット１を熱板の上を通過させる方法、誘電加熱を用いる方法、超音波加熱を用いる方法などが挙げられる。
【００４２】
タイルカーペット１から繊維形成層材料２と塩化ビニル裏打ち層３とを個別に分離して当該繊維形成層材料２を回収するために、当該加熱されたタイルカーペット１の繊維形成層材料２と塩化ビニル裏打ち層３の端部を夫々適宜の把持固定部材４で個別に且つ確実に把持した後、当該把持固定部が相互に引き離される様な方向、例えば、相互に反対の方向に、当該把持固定部材４を移動変位させる事によって、タイルカーペット１中の繊維形成層材料と塩化ビニル裏打ち層の境界面で組織を破壊し、剥離を起させるものである。
【００４３】
極く簡単な方法としては、図１に例示される様に、一対のペンチで挟んで当該ペンチを相互に反対方向に引き離す様に引く方法があるが、工業的には、例えば、一対の針状突起部を持つ把持固定部４の一方で当該繊維形成層材料を把持固定し、他方で当該塩化ビニル裏打ち層を把持固定し、当該一対のカーペット把持固定部４を適宜の駆動手段を使用して、相互に反対方向に移動させて、繊維形成層材料と塩化ビニル裏打ち層の境界面で組織を破壊し、両層を剥離させる方法が一般的である。
【００４４】
原理的には本発明に於いて使用される当該把持固定具は、ペンチを用いることも可能であるが、本発明に於いてはこれに特定されるものではなく、機械的な把持手段であれば如何なる把持固定手段であっても使用可能である。
【００４５】
分離された繊維形成層材料には、その裏面に、塩化ビニル等の合成樹脂からなる裏打ち層が一部が残存して付着している繊維結合部が形成されており、当該繊維結合部の少なくとも一部の合成樹脂部分に引き剥がし処理面が形成されている。
【００４６】
本発明に於ける当該繊維形成層材料２に設けられている当該繊維結合部６４は、それまで当該タイルカーペットのバッキング層を形成していた塩ビを主体とする合成樹脂成分の一部が当該基布層面に残存して形成されたものであるから、その厚みは、かってのバッキング層の厚みよりも極端に薄くなっており、且つその厚みそのものも実質的に不均整となっているが、依然として、当該基布層に係合している繊維集合体層６５を構成するパイル糸の繊維の一部を当該基布層に固定する機能を有している。
【００４７】
又、当該繊維結合部を当該繊維形成層材料が形成された後に、例えば、加熱されたカレンダーローラーの間を通過させることによって、当該繊維結合部の表面を平坦化する事も可能である。
【００４８】
以上の方法の具体的な工程の例を、図面を示して説明する。
【００４９】
図１は、本発明の分離方法でタイルカーペット１から繊維形成層材料２を分離回収する方法の原理を示す断面図である。
【００５０】
タイルカーペット１を１２０℃〜１８０℃に加熱し、当該加熱されたタイルカーペット１−１の繊維形成層材料２と塩化ビニル裏打ち層３の端部を例えばペンチの様な適宜の一対の把持固定部材４で固定して夫々反対方向に引き離す様に引く事により繊維形成層材料２を分離回収する事が出来るのである。
【００５１】
図２は、本発明のタイルカーペット１から繊維形成層材料と塩化ビニル裏打ち層を分離回収する工程の一例を示す断面図である。
【００５２】
回収されたタイルカーペット１はコンベア２６に乗って加熱炉１４を通り、加熱されたタイルカーペット１−１となり、コンベア２６に乗って加熱炉１４の外部に出てくる。この時、把持固定手段４―1によって繊維形成層材料２の端部２３を、又、把持固定手段４―２によって塩化ビニル裏打ち層の端部２３’を把持し、夫々反対方向（Ｘ１方向、Ｘ２方法）に引っ張る事によって繊維形成層材料２と塩化ビニル裏打ち層３に分離し、夫々コンベア２６―４とコンベア２６―３に分離搬送する。
【００５３】
以下、実施例により本発明を更に具体的に説明するが、本発明はこの実施例により何ら限定されるものではない。
【００５４】
実施例１
図２に示す様なタイルカーペットの分離回収工程を使用して、タイルカーペット１（全体の厚さ６．５ｍｍ、塩化ビニル裏打ち層の厚さ３．０ｍｍ）を２００℃の加熱炉１４に２．５分間入れて、タイルカーペット１の塩化ビニル裏打ち層３の表面温度を１４０℃に加熱し、すかさず塩化ビニル裏打ち層３と繊維形成層材料２の隅部を夫々機械的に固定し、反対方向に引き離す様に引く事により、繊維形成層材料２と塩化ビニル裏打ち層３を分離回収する事が出来た。分離回収する前のタイルカーペット１の繊維形成層材料２と塩化ビニル裏打ち層３の重量比は、約１３対８７であったが、この工程を通して二層に分離した結果、塩化ビニル裏打ち層３の一部が粉末状で付着した繊維形成層材料２（重量比で３０％）と、純粋な塩化ビニル裏打ち層３（重量比で７０％）に分離することができた。
【００５５】
比較例１
回収したタイルカーペット１(全体厚さ６．５ｍｍ、塩化ビニル裏打ち層３．０ｍｍ)を１５０℃の加熱炉１４に２．０分間入れて、タイルカーペット１の塩化ビニル裏打ち層の表面温度を１００℃に加熱した点以外は実施例１と同じ条件で処理した。その結果、繊維形成層材料２と塩化ビニル裏打ち層３は部分的にくっ付いているところがあり、円滑に分離できず、かつ不完全にしか分離出来なかった。
【００５６】
比較例２
回収した繊維集合体層１０１がポリプロピレン繊維で構成されているタイルカーペット１(全体厚さ６．５ｍｍ、塩化ビニル裏打ち層３．０ｍｍ)を２００℃の加熱炉１４に５．０分間入れて、タイルカーペット１の塩化ビニル裏打ち層３の表面温度を１９０℃に加熱した点以外は実施例１と同じ条件で処理した。その結果、塩化ビニル裏打ち層３と塩化ビニル裏打ち層３の一部が付着した繊維形成層材料２とに分離することが出来たが、タイルカーペットの表面温度が高すぎるため、ポリプロピレン繊維が溶けて繊維形成層材料２は再利用出来なかった。
【００５７】
次に、本発明に於けるもう一方の課題を解決する態様としては、使用済みの或いは市場価値を失ったタイルカーペットそのものの有効的な再利用を図ると同時に、それぞれを構成する繊維形成層材料と塩化ビニル裏打ち層とを分離した後の当該繊維形成層材料の有効的な再利用が計れる繊維形成層材料及び長尺状若しくはブロック状シート材料を提供するものである。
【００５８】
つまり、本発明に於ける別の態様としては、タイルカーペットから例えば、上記した方法によって分離された繊維形成層材料２を有効的に再利用する事が出来る長尺状若しくはブロック状シート材料を提供するものである。
【００５９】
即ち、本発明に於けるタイルカーペットから分離回収された繊維形成層材料は、再度タイルカーペットまたは合成樹脂床タイルの裏打ち層或いは適宜の産業資材用シートとして利用することができる。
【００６０】
また、本発明で分離回収された塩化ビニル裏打ち層は、単独で、または他の方法で回収された塩化ビニル組成物と混合して、再度床仕上げ材の裏打ち材として利用される他、ＯＡ床、住宅用二重床、屋外用二重床の支柱として利用することができる。
【００６１】
また、分離回収された繊維形成層材料（繊維層）は、夫々単独或いは複数枚を接合して防水層の保護層に用いることが出来る。
【００６２】
また、分離回収された繊維形成層材料（繊維層）は、夫々単独或いは複数枚を接合して繊維形成層材料の裏打ち材に用いることが出来る。
【００６３】
更に、分離された繊維形成層材料を構成する繊維集合体層６５に含まれるパイル糸をその後の工程で繊維状にまでほぐし分け、断熱材、保温材、吸音材、緩衝材等に利用する事が出来る。
【００６４】
以下に、本発明に係る上記したタイルカーペットから分離された繊維形成層材料及び繊維形成層材料を含む長尺状若しくはブロック状シート材料の構造或いは、それらを利用して新たな用途に利用出来るシート材料について、その構成の具体例を詳細に説明する。
【００６５】
即ち、本発明に於ける別の態様に於いては、基本的には、図４に示す様に、所定の単位表面積を有し、且つ基布層６６と当該基布層６６の一方の面に複数の繊維が植毛されているパイル層６２が形成されている繊維集合体層６５からなり、当該基布層６６の当該繊維集合体層６５が形成されている面とは反対の面には、合成樹脂を含む層からなる繊維結合部６４が配置され、且つ当該繊維結合部６４の当該合成樹脂層は当該基布面に薄く且つ不均一状配置されている繊維形成層材料２である。
【００６６】
図４の当該繊維形成層材料２は、一般的なタイルカーペット１の寸法と略同一の大きさに形成されたもので有る。
【００６７】
一方、本発明で使用するタイルカーペット１とは、図３に示す様に繊維集合体層６５の基布６６に対して反対側の面に適宜の合成樹脂で構成された裏打ち層、つまりバッキング層３が設けられているものである。
【００６８】
本発明で説明される当該繊維集合体層６５は、所定の厚みを有する繊維材料が集積されて構成された層状体であって、例えば、適宜の基布層６６に複数本の短繊維糸或いは長繊維糸６２等が植毛されて形成されたカットパイル繊維層若しくはループパイル繊維層等で有っても良く更には不織布で構成された繊維層で有っても良い。
【００６９】
本発明に於ける当該合成樹脂層３として適した合成樹脂としては、例えば塩化ビニル樹脂であることが好ましい。即ち、当該塩化ビニル樹脂は、後工程に於いて、加熱処理をすることによって熱可塑性を発揮して接着剤としての機能を発揮することが可能であると共に、更に高い温度を加えると劣化しやすい性質を有している。
【００７０】
一方、本発明に於いて使用される、当該所定の単位表面積を有する繊維形成層材料２は、一般的に使用されている標準的なタイルカーペットと同一の表面積を有するか或いはこれに類する面積を有する繊維形成層材料を指すものである。
【００７１】
本発明に於ける、当該所定の単位表面積とは、通常のタイルカーペットが有している平面状の面積で、一般的には、矩形で縦横の長さが略等しい長さに設定されているものであるが、場合によっては、多角形その他の形状を有するものであっても良い。
【００７２】
処で、本発明に係る当該繊維形成層材料２を形成するには、前記した様に当該タイルカーペットの当該塩化ビニル裏打ち層３と繊維集合体層６５との接合境界部に適宜の操作を加えて当該塩化ビニル裏打ち層３と当該繊維集合体層６５とを分離させて、当該繊維形成層材料２を製造するものであるが、本発明に係る当該繊維形成層材料２に関しては、その製造方法を特定するものではない。
【００７３】
次に、本態様に於ける他の具体例について説明するならば、本具体例に於けるシート材料に於いては、例えば、上記した個々の繊維形成層材料２、２’同士が、当該合成樹脂を含む繊維結合部６４同士が相互に対向するように、補強シート７を介在させるか介在させないで、接合されている構成を有する長尺状若しくはブロック状シート材料２００を構成しているものである。
【００７４】
即ち、本具体例に於いては、図４に於いて示されている当該繊維形成層材料２のそれぞれの当該繊維結合部６４が図６（Ａ）に示す様に、相互に対向するように接合されているものである。
【００７５】
更に、本具体例に於いては、当該補強シート７を使用する際には、当該補強シート７と当該繊維形成層材料２の繊維結合部６４との間に適宜の接着剤８が配備されているものであっても良い。
【００７６】
本具体例にあっては、当該繊維結合部６４の両面に当該繊維集合体層６５が設けられている事を特徴とするものである。
【００７７】
又、本具体例に於ける更に別の構成としては、図６（Ｂ）に示す様に、繊維集合体層６５と合成樹脂を含むバッキング層３で構成されているタイルカーペット１の当該バッキング層３と、当該繊維形成層材料２の当該繊維結合部６４とが相互に対向するように、補強シート７を介在させるか介在させないで、接合されている長尺状若しくはブロック状シート材料２００である。
【００７８】
更に、本具体例に於ける当該バッキング層３又は、繊維結合部６４と当該補強シート７とは、適宜の接着剤８を介して相互に接着されているか、当該繊維結合部６４が接着材として機能することによって相互に接着されている事も好ましい。
【００７９】
次に、本具体例に於ける更に異なるシート材料の構成を以下に説明するならば、当該シート材料は、図４に示されている様な繊維形成層材料２を使用して、当該個々の繊維形成層材料２同士が、図７（Ｂ）に示す様に、一方の当該繊維形成層材料２の当該繊維結合部６４に他方の当該繊維形成層材料２の繊維集合体層６５が、補強シート７を介在させるか介在させないで、接合されている長尺状シート材料１００若しくはブロック状シート材料２００である。
【００８０】
又、当該シート材料の異なる構成としては、図７（Ａ）又は図１１に示す様に、繊維集合体層６５と合成樹脂を含むバッキング層３で構成されているカーペット９若しくはタイルカーペット１と、当該繊維形成層材料２との組み合わせに於いて、一方の当該カーペット９若しくはタイルカーペット１の当該バッキング層３又は当該繊維形成層材料２における当該繊維結合部６４に、他方の当該繊維形成層材料２或いは当該カーペット９若しくはタイルカーペット１の繊維集合体層６５が補強シート７を介在させるか介在させないで、接合されている長尺状シート材料１００若しくはブロック状シート材料２００である。
【００８１】
上記したブロック状シート材料２００の構成をより詳細に説明するならば、図７（Ａ）は、１個の単位シート材料としてのタイルカーペット１と他方の単位シート材料としての繊維形成層材料２が相互に積層される際に、一方の繊維形成層材料２の当該繊維結合部６４に他方のタイルカーペット３の繊維集合体層６５が適宜の接着層を介して、接続されてブロック状シート材料２００を構成している例を示すものであり、当該繊維結合部６４と当該繊維集合体層６５との間には、必要に応じて適宜の補強シート７を介在させる事も可能である。
更に、図７（Ａ）に於いては、当該タイルカーペット１と当該繊維形成層材料２の積層順序を異ならせる事も可能である。
【００８２】
又、上記具体例に於いて、当該タイルカーペット１の代わりに、使用済みの或いは市場価値が失われたカーペット９を使用する事もでき、それによって、長尺状のシート材料１００を得る事が出来る。
【００８３】
一方、本具体例に於いては、図７（Ｂ）に示す様に、一方の繊維形成層材料２の当該繊維結合部６４に他方の繊維形成層材料２の当該繊維集合体層６５が適宜の接着層を介して、接続されてブロック状シート材料２００を構成している例を示すものであり、又、当該繊維結合部６４間には、必要に応じて適宜の接着剤を介して適宜の補強シート７を介在させる事も可能である。
【００８４】
更に、係る具体例に於いては、当該長尺状若しくはブロック状シート材料２００によって、大きなクッション性、耐震性、免震性を有するシート材料が得られる事になる。
【００８５】
次に、本発明に於ける当該シート材料２００の他の具体例について図１０を参照しながら詳細に説明する。
【００８６】
即ち、本具体例に於いては、図１０（Ａ）に示す様に、当該繊維形成層材料２の繊維結合部６４の表面に、当該繊維結合部６４を構成する合成樹脂とは別個の適宜の合成樹脂を含む床仕上げ材面形成層５０が設けられているシート材料２００からなる床仕上げ材料である。
【００８７】
係る具体例に於いては、当該ブロック状シート材料２００によって、大きなクッション性を有するシート材料が得られると同時に、面状ファスナー等を使用して床面に着脱自在に取り付ける事が可能となる。
【００８８】
更に、本具体例に於いては、図１０（Ｂ）に示す様に、当該繊維形成層材料２の当該繊維集合体層部６５の表面に合成樹脂を含む床仕上げ材面形成層５０が設けられているシート材料２００からなる床仕上げ材料である。
【００８９】
上記両具体例に於いて使用される当該床仕上げ材面形成層５０は、適宜の硬性を有する平面が平滑な合成樹脂から形成される層状体であって、フロアタイルとしての機能を発揮するような合成樹脂形成層であることが好ましい。
【００９０】
そして、当該床仕上げ材面形成層５０は、予め形成されたものを適宜の接着剤層を介して当該繊維結合部６４或いは当該繊維集合体層６５に接合したものであっても良く、或いは、当該繊維結合部６４或いは当該繊維集合体層６５に直接製膜技術を使用して形成したものであっても良い。
【００９１】
上記した本発明に於けるシート材料の具体例に於いて、２つの層を相互に接合させる当該接着剤或いは接合剤としては、公知の接着剤或いは接合材料が使用されるものであるが、例えば、当該接着材料或いは当該接合材料は、両面粘着テープ若しくはメッシュ状シートを基材とする両面粘着テープを使用することも可能である。
【００９２】
本発明に於ける当該メッシュ状シート基材は、５〜１０メッシュを有するものである事が望ましい。
【００９３】
更に、本具体例に於いては、上記し或いは後述する図６、図７、図５或いは図１１等で示される様な長尺状若しくはブロック状シート材料の何れにも適用しうるものである事は言うまでもない。
【００９４】
尚、上記具体例に於いては、当該床仕上げ材面形成層５０を使用する例を示したが、本具体例に於いては、当該床仕上げ材面形成層５０の使用のみに限定されるものではなく、例えば、当該繊維形成層材料２、当該ブロック状シート材料２００若しくは長尺状のシート材料１００の当該バッキング層若しくは当該繊維結合部の表面或いは当該繊維集合体層部の表面に、合成樹脂からなる薄膜層、紙、布帛、金属材料薄膜或いは無機材料薄膜の何れかを含む化粧層が設けられているものであっても良い。
【００９５】
つまり、本具体例では、床仕上げ材のみでなく、壁材、天井材、家具材等多方面の分野で使用できるシート材料を提供する事が出来る。
【００９６】
又、本発明に於いては、図２２（Ａ）に示す様に、長尺状に形成されたカーペット原反９２の繊維集合体層が形成されている面とは反対側の面９４に複数個のタイルカーペット１のバッキング層３若しくは繊維形成層材料２の繊維結合部６４を隣接して配置しながら適宜の補強シートを使用するか使用せずに、上記した適宜の接着剤或いは接合剤を介して接合して再生カーペット９３を製造することが可能である。
【００９７】
勿論、長尺状に形成されたカーペット原反９２の繊維集合体層が形成されている面とは反対側の面（つまり裏面）９４に複数個のタイルカーペット１の繊維集合体層６５若しくは繊維形成層材料２の繊維集合体層６５を隣接して配置再生カーペット９３を製造することも可能である。
【００９８】
本具体例では、上記の様に構成したシート材料を適宜の寸法に裁断することによって図２２（Ｂ）に示す様な再生タイルカーペット９３の製造が可能である。
【００９９】
図２２（Ｂ）に示す再生タイルカーペット９３は、長尺状に形成されたカーペット原反９２の繊維集合体層が形成されている面とは反対側の面９４に複数個のタイルカーペット１のバッキング層３若しくは繊維形成層材料２の繊維結合部６４を隣接して配置しながら適宜の補強シートを使用するか使用せずに、上記した適宜の接着剤或いは接合剤若しくは両面粘着テープ８８を介して接合してシート材料を形成する事も可能である。
【０１００】
次に、本発明に於ける当該シート材料に関して、上記したブロック状に形成された当該繊維形成層材料２或いはタイルカーペット１若しくは、上記した当該ブロック状シート材料２００を使用して長尺状のシート材料１００を形成する方法及びその構成について詳細に説明する。
【０１０１】
つまり、本発明に係る長尺状に形成された長尺状シート材料１００の一具体例としては、図８（Ｃ）に示す様に、繊維形成層材料２或いは上記した各種のブロック状シート材料２００が複数個、二次元的に相互に隣接配置されて形成されている事を特徴とする長尺状に形成されたシート材料１００である。
【０１０２】
更に、本発明にかかる当該長尺状に構成されたシート材料１００について更に詳細に説明するならば、その基礎となる所定の長さと幅を持つユニット状の繊維形成層材料２からなる単位シート材料或いは上記した各種のブロック状シート材料２００を図８（Ａ）乃至（Ｃ）に示す様に二次元的に相互に隣接配置させて相互に当接している縁部同士１１を適宜の接着材を使用して接合せしめるか、複数の当該単位シート材料１，２を二次元的に相互に隣接配置させて相互に接合せしめるに際し、相互に隣接する当該単位シート材料２或いはブロック状シート材料２００の少なくとも一部を重複重ね合わせしめ、当該複数の単位シート材料２或いはブロック状シート材料２００が相互に重複重ね合せしめられている部分１０を適宜の接着材を使用するか、熱融着処理を行うか、適宜の縫糸１２を使用して縫合処理することによって固定化処理したもので有っても良い。
【０１０３】
更に、図８に示される当該長尺状シート材料１００には、図示されてはいないが当該シート材料１００の裏面側に適宜の補強シート７を接合することも好ましい。
つまり、当該複数個のブロック状シート材料２００が補強シート７を介して二次元的に相互に隣接配置されているものであっても良い。
【０１０４】
以下に、その具体例を詳細に説明する。
【０１０５】
先ず、本発明に於ける長尺状シート材料１００の第１の構成例としては、図５に示す様に、所定の長さ及び幅を持つ単位シート材料である当該繊維形成層材料２を複数個マトリックス状に配置しその相互を接続するか、接続せずに適宜の補強シート７に、必要により適宜の接着剤８を使用して接合し、長尺状シート材料１００を形成したものである。
【０１０６】
つまり、図５の具体例では、複数個の当該繊維形成層材料２の当該繊維結合部６４を何れも当該補強シート７に対向するように配置して接合固定したものである。
【０１０７】
更に、本発明に於いては、他の態様として、図６（Ａ）に示す様に、例えば、２個の当該繊維形成層材料２同士が、それぞれの繊維結合部６４同士が相互に対向するように、或いは図６（Ｂ）に示す様に一個のタイルカーペット１と１個の繊維形成層材料２とが、それぞれの合成樹脂を含むバッキング層３と当該合成樹脂を含む繊維結合部６４同士とが相互に対向するように、補強シート７を介在させて相互に接合した長尺状シート材料１００で有っても良い。
【０１０８】
即ち、本発明に於ける長尺状シート材料１００とは、上記した単位シート材料であるブロック状２００が複数個、二次元的に相互に隣接配置されて形成されて長尺状に形成されたシート１００の構造体で有っても良い。
【０１０９】
尚、図６（Ａ）又は（Ｂ）の何れかに示されている本発明に係るブロック状シート材料２００は、両面にループパイル等が含まれた繊維集合体層６５が配置されているので、これを新しいタイプのタイルカーペットとして使用することが出来ると同時に、図６（Ａ）又は（Ｂ）をカーペット９に関して具体化したものであっては、当然新規なカーペット９として使用することも可能である。
【０１１０】
一方、本発明に於ける長尺状のシート材料１００或いはブロック状シート材料２００は、例えば、防水や遮水工の保護シート、床仕上げシート、化粧シート、屋外用タイルカーペット、屋上庭園用養生シート等に使用される。
【０１１１】
更に、本発明に於いて使用される当該補強シート７は、防水性を有している事が好ましく、当該補強シートは例えば、織編物、不織布、寒冷紗若しくはこれらの布帛に適宜の樹脂加工を施した布帛、プラスチック製フィルム状シート或いはプラスチック製多孔性シート等から選択された一つで構成されている事が好ましい。
【０１１２】
上記した具体例を更に詳細に説明するならば、図９（Ａ）及び、図９（Ｂ）に示す様に、複数の当該繊維形成層材料２を当該各繊維形成層材料２の繊維集合体層６５が同一面を構成する様に、二次元的に相互に隣接配置させるか、相互に隣接する当該繊維形成層材料２の少なくとも一部を重複重ね合せしめて形成された第１と第２の長尺状シート材料層１２０、１３０とを、それぞれの長尺状シート材料層１２０，１３０の当該繊維形成層材料２の繊維結合部６４が相互に対向する様に張り合わせて長尺状に形成されたシート材料を形成するに際して、当該第１のシート材料層１２０内の複数の相互に隣接する当該ブロック状シート材料間に形成されている隣接境界線若しくは隣接重複重ね合せ線と、当該第２のシート材料層１３０内の複数の相互に隣接する当該ブロック状シート材料間に形成されている隣接境界線若しくは隣接重複重ね合せ線とが相互にずれて配置されている様に構成する事も可能である。
【０１１３】
尚、係る実施例に於て、当該第１と第２の長尺状シート材料層１２０、１３０の一方が複数の第１のタイルカーペット１のみで構成されているものでも使用可能である。
【０１１４】
つまり、従来のタイルカーペット１は、塩化ビニルからなる裏打ち層３であるバッキング層が設けられており、この塩化ビニルからなる裏打ち層付きのタイルカーペットを家庭内で施行する際には、両面粘着テープを用いることが多いが、塩化ビニル中の可塑剤がブリード（ブリードとは塩化ビニルの軟化の為に配合された可塑剤が浸出して接触している他の物質に移行することで、ゴムなどでも起こる現象である）して粘着テープがドロドロになり又ベトベトして触れなくなってしまう。その為、本発明に於いては、タイルカーペットの裏面にループパイルを含む繊維集合体層が存在していれば施行に際して面ファスナーを利用できるので施行が楽になりタイルカーペットが家庭内で積極的に使用される状態が促進される事になる。
【０１１５】
又、本具体例に於いては、図９（Ｃ）に示す様に、当該第１の長尺状シート材料層１２０が、例えば当該タイルカーペット状の繊維形成層材料２のみで構成されているものであって、当該第２の長尺状シート材料層１３０が、例えば当該タイルカーペット１のみで構成されているものであって良く、その際には、当該第１の長尺状シート材料層１２０を構成する当該タイルカーペット状の繊維形成層材料２の当該繊維結合部６４側に、当該第２の長尺状シート材料層１３０を構成する当該タイルカーペット１の繊維集合体層６５が対向するように配置構成されているもので有っても良い。
【０１１６】
一方、本発明に於ける当該長尺状シート材料１００の他の具体例を図１１を参照しながら詳細に説明する。
【０１１７】
即ち、図１１に示す様に、使用済みか或いは市場価値を失ったカーペット９を用意し、そのカーペット９の塩化ビニル裏打ち層であるバッキング層3側に、複数個の繊維形成層材料２をその当該バッキング層3と繊維結合部６４が対向する様に配列し、その間に適宜の補強シート７を使用するか使用せずに、適宜の接着材８を介して両者を接合固定した構成を有するものである。
【０１１８】
本具体例に於いては、当該長尺状シート材料１００をそのまま適宜の用途に使用する事も可能であるが、場合によっては、タイルカーペット状に切断処理を行ない、切り揃えた両面に繊維集合体層を有するタイルカーペットとすることも可能である。
【０１１９】
又、本発明に於いては、上記した長尺状に形成されたシート材料１００と、広幅長尺状のカーペット原反９若しくは染色仕上げを施したカーペット９とをその間に補強シート７を介するか介しないで、当該カーペット原反或いは染色仕上げを施したカーペットの基布面と当該長尺状のシート材料のバッキング層又は繊維結合部が対向するように張り合わせた多層シートから抽出されたタイルカーペットで有っても良い。
【０１２０】
本具体例では、カーペット９は新規のものを含み既に市場価値が失われたカーペットを使用してもよく、又使用済みのカーペット９を使用しても良い。
【０１２１】
同様に、当該タイルカーペットも使用前のもので既に市場価値が失われた或いは使用済みのタイルカーペットを使用することが可能で産業廃棄物を再資源化できるので廃棄物の減少に有効である。
【０１２２】
又、本発明に於ける当該繊維形成層材料２或いはブロック状シート材料２００が複数個、二次元的に相互に隣接配置されて形成されている長尺状に形成されたシート材料１００に於いては、図８（Ｄ）に示す様に、それぞれの当該繊維形成層材料２或いは当該ブロック状シート材料２００に於ける当該繊維集合体層６５を構成しているパイル糸６２の配列方向Ｐが何れも同一となる様に配列されているもので有ってもよく、或いは、図８（Ｅ）に示す様に、当該繊維形成層材料が複数個、二次元的に相互に隣接配置されて形成されている第１と第２の長尺状に形成されたシート材料を積層して積層型長尺状シート材料を形成するに際し、当該第１の長尺状に形成されたシート材料を構成する当該繊維形成層材料に於ける当該繊維集合体層を構成するパイル糸の配列方向配列方向が、当該第２の長尺状に形成されたシート材料を構成する当該繊維形成層材料に於ける当該繊維集合体層を構成するパイル糸の配列方向とが異なる様に配列されているものであってもよい。
【０１２３】
本具体例に於ける前者の構成に於いては、当該長尺状シート材料１００は、その柔軟性に方向性を示すと共に、当該長尺状シート材料１００から特にループパイル糸を引き出す操作を行なう場合に有利であり、又、後者の構成に於いては、当該長尺状シート材料１００の強度を向上させると言う利点がある。
【０１２４】
上記した本発明に係る当該シート材料１００若しくは当該繊維形成層材料２若しくはブロック状シート材料２００は、各種の産業資材シートとして使用されることが可能であり、具体的には、例えば、防水や遮水工の保護シートを含む下地シート、床仕上シート、壁或いは天井材、屋外用(土足用)タイルカーペット、屋上庭園用養生シートから選択された一つに使用する事が可能である。
【０１２５】
更に、本発明に係る当該シート材料１００若しくは当該繊維形成層材料２或いは当該ブロック状シート材料２００を床仕上げシートとして使用する場合には、当該繊維形成層材料或いは当該シート材料に於けるループパイルを構成する当該繊維集合体層６５が、面ファスナーを構成する多数のフック状部と係合する係合部材として機能する事が可能であるので、例えば、床表面に面ファスナーを構成する多数のフック状部が表面を形成する様に、接着固定することによって、当該ループパイルを構成する当該繊維集合体層６５有する当該タイルカーペット1或いは当該繊維形成層材料２を下に向けて当該面ファスナーと接触させることによって、当該タイルカーペット1或いは当該繊維形成層材料２を床仕上げ材として固定させる事が出来る。
【０１２６】
或いは、予め当該ループパイルを構成する当該繊維集合体層６５を有する当該繊維形成層材料２に多数のフック状部を有する面ファスナーの当該多数のフック状部を当該ループパイルを構成する当該繊維集合体層６５に係合させておき、当該繊維形成層材料２若しくは当該シート材料２００を床仕上げ材として所定の床表面に配置するに際して、当該面ファスナーの粘着面をカバーしている離型紙を取り除き、当該粘着材を当該床面に接着することで床仕上げ処理を行なうことが可能である。
【０１２７】
又、図１６に示す様に、本発明に於ける当該繊維形成層材料2及び上記した長尺状シート材料１００若しくはブロック状シート材料２００の少なくとも一部に、通気孔或いは通水孔５００が設けられているものであってもよく、かかる構成とする事によって、例えば、ＯＡルームの床材として、エアコン機能を床部の下部に設ける様な場合に通気性のある床材として利用可能であると共に、農業用資材や一部の産業資材に於いて、通水性、通気性を要求される用途に使用する事が可能となる。
【０１２８】
その他、回収されたタイルカーペットを熱若しくは接着剤を用いて、当該タイルカーペット若しくは床仕上げ材の裏面に広幅の不織布若しくはプラスチックのシートを介すか介しないで、該タイルカーペットの繊維集合体層が外側に来るように貼り合わせ、所定の寸法に切り揃えることによって下面にループ層を有するタイルカーペット若しくは床仕上げ材としても使用可能である。
【０１２９】
以下に本発明に係るブロック状シート材料２００の製造方法の一具体例を詳細に説明する。
【０１３０】
即ち、本発明に於ける当該ブロック状シート材料の製造方法としては、基本的には、当該繊維形成層材料２同士、若しくは当該タイルカーペット１と当該繊維形成層材料２の組み合わせに於いて、当該繊維形成層材料２の繊維結合部６４同士、或いは当該バッキング層３と当該繊維形成層材料の繊維結合部６４が相互に対向するように、補強シート７を介在させるか介在させないで接合処理する様に構成されている当該合成樹脂層の双方の表面に繊維集合体層６５が配置されているブロック状シート材料の製造方法である。
【０１３１】
例えば、図６（Ｂ）に示す様なブロック状シート材料２００を製造する場合には、当該シート材料の製造方法の具体例としては、例えば、当該通常のタイルカーペット１と当該繊維形成層材料２の当該バッキング層３と当該繊維結合部６４を相互に対向させて、その間に補強シート７を介するか介することなく接合する様に構成すればよく、それによって、当該バッキング層３と当該繊維結合部６４の接合部に於ける双方の表面に繊維集合体層６５が配置される様に構成されているブロック状シート材料２００が容易に得られる事になる。
【０１３２】
本発明において後述する貫入抵抗値とはＡＳＴＭ Ｄ４８３３２に規定され日本遮水工協会で採用している保護マットの強度を表す規格であり、直径８ｍｍの鉄の棒で６点で固定された保護マットの中央部を毎分３００ｍｍのスピードで押して、貫入するときの力を表示するものであり、日本遮水工協会では５００Ｎ（ニュートン）以上の力に耐える事を求めている。
【０１３３】
本発明において遮水工とは産業廃棄物の最終処分場において、地下水と廃棄物を通過した汚染水が混ざる事を防止する為に図１２に示す様に、最終処分場全体の地面に防水工事をする事を指す。
【０１３４】
即ち、当該産業廃棄物の最終処分場に於ける遮水工の具体例としては、産業廃棄物の処分場にすべく地中に掘削された孔部４６の内部に本発明にかかるシート材料１００からなる保護マットを通常の遮水工或いは防水層４７と併用されて使用されるものであり、２層に施される当該遮水工或いは防水層４７を保護する為に当該保護マット１００を当該遮水工或いは防水層４７の下部、中間部、上部に３層に配置するものである。
【０１３５】
次に、本発明に係るブロック状シート材料若しくは長尺状シート材料の製造方法の別の具体例に関して説明するならば、当該具体例は、図７に示されている様なブロック状シート材料２００若しくはこれを複数個連続して隣接配置した長尺状シート材料１００を製造する方法に関するものであって、繊維形成層材料２同士、若しくは当該タイルカーペット１と当該繊維形成層材料２の組み合わせに於いて、一方の当該タイルカーペット３若しくは当該繊維形成層材料２の当該バッキング層３若しくは当該繊維結合部６４に他方の当該タイルカーペット１若しくは当該繊維形成層材料２の繊維集合体層６５が、補強シート７を介在させるか介在させないで、適宜の接着剤を使用するか、熱融着処理を使用する等の方法を利用して相互に接合させるものである。
【０１３６】
図１３は、防水層若しくは遮水層の保護層として利用することを目的として、使用済みで回収された所定の幅と長さを有するタイルカーペット１、１’、１”・・・或いは上記複数個の繊維形成層材料２、２’、２”・・・若しくは、当該タイルカーペット１、１’、１”に、上記複数個の繊維形成層材料２、２’、２”・・・を相互に隣接配置させ、その端縁部の少なくとも一部が相互に重複重ね合わされる様に配列した後に、当該タイルカーペット１、１’、１”或いは繊維形成層材料２、２’、２”・・・の当該バッキング層３或いは当該繊維結合部６４を適宜の加熱手段４０で加熱して、当該残存したバッキング層或いは当該繊維形成層材料２を融解して隣接するタイルカーペット若しくは繊維形成層材料の一部と接着させて連続したシート材料１００を形成すると同時に、当該各繊維形成層材料２に於ける当該繊維集合体層６５が外表面を形成する様に、当該繊維結合部６４側に塩ビシート等の適宜の補強シート７を貼り合わせ、適宜の冷却ローラ４１を使用して接着処理を行い、片面にループ面を有する長尺状シート材１００を作る工程の断面図を示す。
【０１３７】
即ち、図１３では繊維集合体層６５が補強シート７の片側に貼りつけられた状態のシート材料１００の製造方法の一例を示すものであるが、この補強シート７の片側に別途に形成されたタイルカーペット１、或いは、上記した繊維形成層材料２等を適宜の形状に隣接配置せしめ、例えば、図１３の加熱手段で形成された別の連続状シート材料を貼り付けて再度又は同時に当該冷却手段４１の工程を通し相互に接合し、その後、所定の寸法に切り揃えることによって両面にループ面を有する長尺状に形成されたシート材料１００を得る事が出来るのである。  
尚、本発明に於ける図５、図６及び図８に示されているようなシート材料１００の具体的な製造方法の一例に関しては既に説明している。
【０１３８】
図１４は、本発明に於ける当該繊維集合体層６５のループ層等の繊維配列層が外側に来るように複数のタイルカーペット１或いは複数の繊維形成層材料２を相互に対向して貼り合わせ、所定の寸法に切り揃えることによって出来る両面若しくは片面にループ面を有する板状シート材料１００を、建物の屋上緑化工事に際し、屋上防水の保護層として使用する際の断面図を表したものである。
【０１３９】
即ち、図１４に於いて、ビルの屋上に於ける屋上下地４３上に適宜の防水層或いは遮水層４４を敷き、その上に本発明にかかる当該シート材料１００を敷き詰め、その上に適宜の土を含む草花を植えた屋上緑化層４５を配置させるものである。
【０１４０】
次に、図１５は本発明において繊維集合体層６５が外側に来るように、塩ビ等からなる補強シート７を介して、個々の単位タイルカーペット１或いは繊維形成層材料２の複数個を配置するに際して相互の位相をずらして貼り合わせ、所定の寸法に切り揃えることによって出来る両面にループ面、カットパイル面或いは適宜の繊維配列層が形成された長尺状に形成されたシート材料１００の斜視図を示したものであり、又、図１２は産業廃棄物の最終処分場の遮水工の保護層として用いた例の断面図を示すものであり、図中、４６は産業廃棄物の最終処分場に用いるべく掘削された孔部であり、４７は、当該孔部４６の内側に敷き詰められている防水層或いは遮水工である。そして本発明に係るシート材料１００が当該防水層或いは遮水工４７の表面を覆う保護マットとして３層に配置されている当該防水層或いは遮水工４７の下部、中間部及び上部にそれぞれ敷き詰められている。
【０１４１】
つまり、タイルカーペット１或いは繊維形成層材料２の２枚を熱若しくは接着剤を用いて、繊維集合体層６５が外側に来るように貼り合わせ、所定の寸法に切り揃えることによって出来る両面にループパイル或いはカットパイル等からなる繊維集合体層の面を有する板状のシート材料１００としたり、それらのタイルカーペット１或いは当該繊維形成層材料２を相互に位相をずらして貼り合わせ、所定の寸法に切り揃えることによって出来る両面にループパイル或いはカットパイル等からなる繊維集合体層６５の面を有する長尺状のシート材料１００に成形し、防水層若しくは遮水層の保護層として利用することが出来る。
【０１４２】
又、両面に当該繊維集合体層６５からなる面を有する板状のシート材料１００を用いた屋外用（土足用）タイルカーペットは都会の小中学校等に一般的なコンクリートのグランドに敷設すれば、児童生徒の転倒による怪我を軽減出来る。
【０１４３】
又、本発明にかかる上記したシート材料１００は、下面にループ層を有するタイルカーペット或いは繊維形成層材料として床仕上げ材として利用することができる。
【０１４４】
この場合、本発明に於ける当該シート材料１００として、下面にループパイルの様なループ状の繊維が多数形成されている繊維集合体層６５が設けられる場合には、当該シート材料１００を所定の床材上に敷き詰める場合に、当該所定の床材上に、適宜の面状接合材（面ファスナー、例えばマジックテープ〔登録商標〕）の一部、例えば一方の面に粘着材が設けられ、他方の面には当該ループに係合する多数のフック状部が形成された部材を当該粘着剤を利用して予め取り付けておくことによって、当該シート材料１００を当該床材に面ファスナーと同じ原理で接合固定できるので容易に施工することができ、従来の接着剤若しくは粘着剤を用いる施工方法を大幅に改良できる他、電気電話若しくはコンピューター配線工事に際してＯＡ床の上の粘着剤によって作業服の袖が汚れる問題を解決できるのである。
【０１４５】
上記した本発明に係る繊維形成層材料の製造方法の一例を以下に説明する。
【０１４６】
即ち、本発明に係るシート材料の製造方法の第１の態様としては、所定の厚みを有する繊維集合体層と当該繊維集合体層の一方の面側に形成された所定の厚みを有するバッキング層とから構成されているタイルカーペットの当該バッキング層に対し、当該バッキング層の外部表面に押圧せん断力を付与することによって当該バッキング層の少なくとも一部を当該繊維集合体層若しくは当該バッキング層の一部から剥離してタイルカーペットから繊維集合体層を含む繊維形成層ユニットとバッキング層とを分離し、当該繊維形成層材料を回収する方法である。
【０１４７】
又、本発明に係る繊維形成層材料の製造方法の第２の態様としては、一対のロールに於けるそれぞれの回転数の回転数差が１．２〜５倍である回転数差を有する一対のロールの隙間をタイルカーペットを構成するバッキング層の厚さ以下に設定し、９０〜１９０℃の温度に加熱した当該タイルカーペットを、当該一対のロールのうち回転数の速い方のロール側に当該バッキング層が接触する様に供給して当該一対のロールの隙間に通すことにより、当該タイルカーペットの繊維集合体層と当該バッキング層の境界面若しくは当該バッキング層内に層間のずれを生じさせ、当該バッキング層の少なくとも一部を当該繊維集合体層若しくは当該繊維集合体層に接合された一部のバッキング層から剥離を起こさせる事によってタイルカーペットから繊維集合体層を含む繊維形成層ユニットとバッキング層とを分離し、当該繊維形成層材料を回収する方法である。
【０１４８】
以下、実施例により本発明を更に具体的に説明するが、本発明はこの実施例により何ら限定されるものではない。
【０１４９】
実施例２
回収したタイルカーペット（全体の厚さ６．５ｍｍ、塩化ビニル裏打ち層の厚さ３．０ｍｍ）を図２に示す処理装置を使用して、２００℃の加熱炉に２．５分間入れて、タイルカーペットの塩化ビニル裏打ち層の表面温度を１４０℃に加熱し、すかさず塩化ビニル裏打ち層が回転速度が速い方のロール側に来るようにして一対のロールの隙間２３を通した。  
（この一対のロールは、予め、ロール間隙１．２ｍｍ、ロール温度３０℃、回転差４．２倍に設定した。）
回収したタイルカーペットの繊維集合体層とバッキング層である塩化ビニル裏打ち層との重量比は、約１３対８７であったが、この工程を通して二層に分離した結果、塩化ビニル裏打ち層の一部が粉末状で付着した繊維結合部を含む繊維形成層材料（重量比で３９％）と、純粋な塩化ビニル裏打ち層（重量比で６１％）に分離することができた。
【０１５０】
実施例３
回収された繊維形成層材料２枚を赤外線ヒーターを用いて１７５℃に加熱して当該繊維形成層材料の繊維集合体層６５のループ層が外側に来るように当該繊維接合部を対向して重ね合わせ、すかさず２５℃のローリングプレスに通して貼り合せ、両面にループ面を有するブロック状シート材料を得た。その後、４５０×４５０の寸法に切り揃え、屋上緑化下面の防水層の保護材として用いた。
【０１５１】
実施例４
回収された複数のタイルカ−ペットと複数の繊維形成層材料とを、赤外線ヒーターを用いて１７５℃に加熱して、補強シートとしての厚さ０．５ｍｍの塩化ビニル長尺状のシートの一方の面には、当該タイルカ−ペットのバッキング層が当接する様に相互に隣接して配置すると共に、当該補強シートの他方の面には、当該繊維形成層材料の繊維結合部が当接する様に相互に隣接して配置して、該タイルカーペット及び当該繊維形成層材料の繊維集合体層６５のループ層が共に外側に来るように補強シートを介して両者を対向する様に配置すると同時に、当該各繊維形成層材料間の配置位相をずらして重ね合わせ、すかさず２５℃のローリングプレスに通して貼り合わせて後、２ｍ×２０ｍの寸法に切り揃えることによって両面にループ面を有する長尺状に形成されたシート材料１００を得た。
【０１５２】
この長尺状のシート材料の貫入抵抗値は６５０Ｎを示したので産業廃棄物の最終処分場の遮水工の保護層として用いる事が出来た。
【０１５３】
実施例５
回収した使用済みタイルカーペットから１枚は塩化ビニル裏打ち層を６５％分離し
して形成したずれ剥離処理面４を有する繊維形成層材料２とし、他の１枚は当該回収した使用済みタイルカーペットのままで、それぞれの繊維結合部側と裏打ち層側とを、それぞれのループ層を有する繊維集合体層が外側に来るように重ね合わせ、すかさず２５℃のローリングプレスに通して貼り合せ、両面にループ面を有するブロック状シート材料を得た。その後、当該単位板状材料を４５０×４５０の寸法に切り揃え、緑色に染色して、コンクリート下地に面ファスナーを用いて施工し、小学校のグランド用カーペットとして用いた。
【０１５４】
本発明の別の態様であるタイルカーペットから繊維集合体層とバッキング層とを分離回収する方法によれば、従来問題となっている使用済みタイルカーペットを産業廃棄物として処分する際の回収及び廃棄処理方法を解決するために、タイルカーペットを廃棄せずに資源として再生処理方法するための有効且つ経済的にも効果的な方法を提供するものである。
【０１５５】
つまり、上記した本発明における態様では、タイルカーペットから繊維集合体層とバッキング層を確実に且つ容易で経済的な方法で分離できると同時に、当該繊維集合体層は再利用が可能であり、又バッキング層は、熱可塑性樹脂の特性を生かして加熱軟化させるのみで再利用が可能である。
【０１５６】
実施例６
次に、本発明において当該カーペット或いはタイルカーペット１を当該カーペットを構成する当該バッキング層３及び当該繊維形成層材料２に分離する方法で、上記した分離方法とは異なる別の分離方法及び装置に関して以下に説明する。
【０１５７】
即ち、本具体例に於ける当該分離方法は、図２０に示す通り、基布層６６と当該基布層６６の一方の面に複数の繊維が植毛されているパイル層が形成されている繊維集合体層６５と、当該基布層６６の当該繊維集合体層６５が形成されている面とは反対の面に形成された合成樹脂を含むバッキング層３とからなるカーペット若しくはタイルカーペット1から、当該バッキング層３と繊維集合体層６５を含む繊維形成層材料２とを相互に剥離する方法であって、当該タイルカーペット１の剥離方法は、当該タイルカーペット１を平坦状に維持しつつ加熱した状態で、水平方向成分を持つ方向に移動させながら、当該タイルカーペット１の移動方向を所定の部位に於いて急峻に下方方向に屈曲させる様にして両者を剥離する様に構成されたカーペットの剥離方法である。
【０１５８】
本具体例の構成をより詳細に説明するならば、当該加熱された当該タイルカーペット１を適宜の搬送手段２０２を使用して水平方向或いはそれに類する方向に移動させながら、当該タイルカーペット１の進行方向を垂直方向を含む下方方向に急激に変更させ、それによって相互に剥離した当該バッキング層３と当該繊維形成層材料２とを適宜の引き取り手段２０４，２０５を利用して引き取る事を特徴とするものである。
【０１５９】
一方、上記本発明にかかるカーペットの剥離方法を具体的に実現する装置としては、図２０に示されている通り、基布層６６と当該基布層６６の一方の面に複数の繊維が植毛されているパイル層が形成されている繊維集合体層６５と、当該基布層６６の当該繊維集合体層６５が形成されている面とは反対の面に形成された合成樹脂を含むバッキング層３とからなるカーペット１から、当該バッキング層３と繊維集合体層を含む繊維形成層材料２とを相互に剥離する装置２２０であって、当該カーペットの剥離装置２２０は、当該タイルカーペット１を平坦状に維持しつつ水平方向成分を持つ方向に移動させながら加熱した状態で、水平方向成分を持つ方向に移動させるカーペット搬送手段２０２、当該カーペットを加熱する手段２０１、当該カーペット搬送手段２０２の適宜の部位に設けられている当該カーペットの移動方向変更手段２０３とから構成されている。
【０１６０】
当該カーペットの移動方向変更手段２０３は、当該カーペット搬送手段２０２の端部に設けられており、当該タイルカーペット１の移動方向を垂直方向を含む下方方向に急峻に変更させる機能を有するものである事が好ましい。
【０１６１】
又、本具体例に於いては、当該カーペット搬送手段２０２は、コンベアベルトで構成されており、当該タイルカーペット１の移動方向変更手段２０３は、当該コンベアベルト２０２の移動方向を変換する支持ローラー２０６であって、当該支持ローラー２０６はΦ２５乃至Φ１５０の直径を有している事が望ましい。
【０１６２】
更に、本具体例では、当該タイルカーペット１の移動方向変更手段２０３の近傍に、相互に剥離された当該タイルカーペット１の当該バッキング層３と繊維集合体層６５を含む繊維形成層材料２のそれぞれを個別に引き取るバッキング層引取り手段２０４と繊維形成層材料引取り手段２０５とが設けられている事が望ましい。
【０１６３】
本発明に於いては、当該バッキング層を搬送手段に密着させて移動させながら、当該カーペットの少なくともバッキング層の移動方向を急峻に屈曲させ、次いで、繊維形成層材料の進行方向をバッキング層の進行方向とは異なる方向に設定する事が望ましい。
【０１６４】
図２０の具体例では、当該バッキング層３を搬送手段２０２に密着させて移動させながら、当該カーペット１の少なくともバッキング層３の移動方向を急峻に屈曲させ、次いで、バッキング層引取り手段２０４を介してバッキング層３を当該コンベアベルト２０２に当接する様にその進行方向を反転させると共に、当該繊維形成層材料２の進行方向を繊維形成層材料引取り手段２０５を使用して当該バッキング層３の進行方向とは異なる方向に設定する様に構成されている。
【０１６５】
本発明に於ける他の具体例としての、図２１（Ａ）の具体例では、当該バッキング層引取り手段２０４を使用せずに当該バッキング層３とコンベアベルト２０２との接合力を当該バッキング層３と当該繊維形成層材料２との接合力よりも大きくなるように設定して、両者の剥離分離を実現するものであり、又、図２１（Ｂ）の具体例では、図２１（Ａ）の具体例とは逆に、当該タイルカーペット１のバッキング層３を上向きにしてコンベアベルト２０２と接触させ、一方、当該タイルカーペット１の繊維形成層材料２は、下向きで当該網ベルト２１０の上面と接触しながら適宜の加熱手段である熱風発生手段２１１からの熱により適当な温度まで加熱処理される。
【０１６６】
本具体例では、当該バッキング層３は、上方に反転するが、当該繊維形成層材料２は、垂直下方方向に引き取られるものである。
【０１６７】
又、図２１（Ｃ）の具体例では、垂直方向に形成された一対のコンベアベルト２０２と２１０との間にタイルカーペット１が狭持されながら下方に移動する間に、網ベルトからなるコンベアベルト２１０の内側に設けられている適宜の加熱手段、例えば熱風発生手段からの熱で加熱されるものである。
【０１６８】
そして、当該加熱されたタイルカーペット１が当該コンベアベルトの下端部に設けられた移動方向変換手段２０３の部位で当該バッキング層３は、当該コンベアベルト２０２との間の接合力が当該バッキング層３と当該繊維形成層材料２との間の接合力よりも大きく設定されていれば、図示の様に、当該バッキング層３の進行方向が当該繊維形成層材料２の進行方向と異なる事から両者間の剥離分離が実現される。
【０１６９】
この際、当該網ベルト２１０の表面に適宜の接合手段、摩擦性向上手段を配置しておけば、当該繊維形成層材料２は、当該コンベアベルト２１０に引き取られて適宜の処理位置迄搬送する事が可能である。
【０１７０】
本具体例に於ける当該加熱手段２０１としては、特に限定されるものではなく、公知の加熱装置が使用可能である。
【０１７１】
更に、本具体例に於けるカーペット搬送手段２０２は、当該タイルカーペット１を水平又はこれに近似した平面内に配置されるように設定されたコンベアベルト２０２である事が望ましく、より好ましくは、テフロンで構成されているか、基材にテフロンをコーティングしたコンベアベルトである。
【０１７２】
一方、本具体例で使用される当該カーペットの移動方向変更手段２０３は、当該タイルカーペット１の進行方向を所定の部位で急激に変更させる事が出来る機能を有するものである。
【０１７３】
つまり、当該カーペットの移動方向変更手段２０３は、図２０に示す様に、略水平方向に移動してきた加熱されている当該タイルカーペット１の進行方向を急激に垂直方向の下方に向けて変更させるように構成されているものである。
【０１７４】
略水平方向とは、当該カーペットの移送方向が完全な水平方向でなくとも多少の角度を持った平面に沿ってカーペット層が移送される場合もある事を考慮してものである。
【０１７５】
その具体例としては、図２０に示す通り、当該カーペット搬送手段２０２の一部を構成する当該コンベアベルトの支持ローラー若しくは張りローラー２０６を当該コンベアベルト２０２の端部に設け、然も当該支持ローラー或いは張りローラー２０６の直径を可能な限り小さくすることによって当該タイルカーペット１のバッキング層３と繊維形成層材料２とを容易に分離する事が可能となる。
【０１７６】
つまり、本具体例では、充分に加熱されたカーペット或いはタイルカーペット１が径の小さい張りローラー２０６の影響で、当該カーペット或いは当該タイルカーペット１の進行方向が略直角に変更されるので、当該タイルカーペット１を構成する繊維集合体層からなる繊維形成層材料２とバッキング層３とが独りでに分離剥離が実現されるのである。
【０１７７】
本具体例における当該繊維形成層材料の剥離面は、図４に示す様な形状を呈している。
【０１７８】
此処で、本具体例の構成を説明するならば、充分に高温加熱されたタイルカーぺット１の塩化ビニル裏打ち材（つまりバッキング層）３はテフロンコートしたコンベアベルト２０２に張り付き気味になる。
このとき移動方向変更手段２０３を形成する当該コンベアベルト２０２の張りロール２０６の径が小さい（例えばΦ２５〜Φ１５０）と繊維集合体層６５は塩化ビニル裏打ち層３との境界面から剥離して自重で垂れ下がってくる。
【０１７９】
一方、塩化ビニル裏打ち層（バッキング層）３がコンベアベルト２０２に張り付き気味と言っても辛うじてくつ付いている程度であるから、繊維形成層材料２を構成する繊維集合体層６５が塩化ビニル裏打ち層３との環界面から剥離して自重で垂れ下がってくる量が増えてくると繊維形成層材料２の重みで引き摺り下ろされてしまう。
【０１８０】
従って、この瞬間を捉えて寸前にテフロンコートしたコンベアベルト２０２に張り付き気味になっている塩化ビニル裏打ち層３をバッキング層引取り手段２０４を設けて当該バッキング層３を当該コンベア２０２に押しつけるか、適宜の状態で保持して排出させることによって、繊維形成層材料２が自重で剥離するのを介助してやれば当該バッキング層３と繊維形成層材料２を剥離分離することが出来る。
【０１８１】
同様に、当該繊維形成層材料２を積極的に下方に引き取る機能を有する繊維形成層材料引取り手段２０５を設けておくことも望ましい。
【０１８２】
本具体例に於ける当該コンベアベルト２０２の張りロール２０６の径がΦ１５０を超えると繊維集合体層６５に剥離力が働かず、バッキング層３とともに張り付いたまま落下することになってしまう。
【０１８３】
従って、当該張りロール２０６の径は小さいほうが剥離しやすいのであるが、その径がΦ２５以下では小さすぎてテフロンコートしたコンベアベルト２０２の心材に用いられているガラス繊維折損応力が出るなど悪影響が出る。
【０１８４】
従って、当該張りロール２０６の径は、Φ２５〜Φ１５０、好ましくはΦ５０〜Φ１００である。
【０１８５】
又、本具体例に於いて、充分に加熱できる加熱装置と適宜の径を有する張りロールがあればフリクションロールが無くても剥離は可能である。
【０１８６】
本発明に於いて、当該カーペット或いは当該タイルカーペット若しくは再生タイルカーペットにカーペット原反を貼り付けた再生タイルカーペット等を適宜に分離する際に、当該それぞれのタイルカーペット若しくは再生タイルカーペットを加熱するものであるが、当該加熱方法としては、加熱溶液にそれらを浸漬させるか、加熱空気或いは蒸気を使用した適宜の加熱手段を利用する事も可能である。
【０１８７】
熱水を使用することは、当該カーペット類の洗浄処理をかねるので、好ましい。
【０１８８】
又、特に、蒸気或いは過熱蒸気を使用する場合には、洗浄力が強く、油等の汚れも洗浄できる他、パイル間に埋没している砂等の除去や、有害生物の除去も可能である。
【０１８９】
又、本発明において、当該加熱状態にあるカーペットの移動方向を急峻に屈曲させる事により、当該カーペットを構成する当該バッキング層とカーペット層を構成する当該繊維集合体層との間の相互の接合力或いは粘着力を低下させる事が可能となる。
【０１９０】
そして、当該カーペットが当該屈曲部を通過した後の、当該バッキング層と当該バッキング層に接触している当該バッキング層保持部材との間の接合力が当該バッキング層とカーペット層を構成する当該繊維集合体層との間の接合力より大きくなるように構成する事によって、当該バッキング層と当該繊維集合体層との進行方向を変更する事によってカーペットの剥離が実現する。
【０１９１】
図２０の具体例では、当該タイルカーペットが適宜のコンベアベルト２０２で支持されながら所定の通路に沿って移動せしめられるが、当該移動方向変更手段０３を通過した後に、当該バッキング層３と当該バッキング層３に接触している当該バッキング層保持部材であるコンベアベルト２０２との間の接合力が当該バッキング層とカーペット層を構成する当該繊維集合体層２との間の接合力より大きくなるように構成する事によって、当該バッキング層が、当該コンベアベルト２０２の進行方向が変化するにつれて当該繊維集合体層２から離反して分離が完了する。
【０１９２】
そのために、当該コンベアベルト２０２の表面に当該バッキング層３と当該コンベアベルト２０２間の接合力を増大させる適宜の手段が設けられる事が望ましい。
【０１９３】
上記したカーペット剥離装置２２０の本具体例を説明すると、加熱装置２０１を通って２００℃で加熱されたタイルカーぺット１の塩化ビニル裏打ち材（バッキング層）３はテフロンコートしたコンベアベルト２０２に張り付き気味になるが、
コンベアベルトの張りロールの径が ７５Φであるコンベアベルト上では繊維形成層材料２が塩化ビニル裏打ち層３との境界面から剥離して自重で垂れ下がって来た。 当該繊維形成層材料２が塩化ビニル裏打ち層３との境界面から剥離して自重で垂れ下がってくる量が増えてくると塩化ビニル裏打ち層３が繊維形成層材料２の重みで引き摺り下ろされてしまうので、この瞬間を捉えて寸前にテフロンコートしたコンベアベルト２０２に張り付ける事が必要である。
その為、塩化ビニル裏打ち層３を押さえ治具として機能するバッキング層引取り手段２０４で押さえつけてやり、繊維形成層材料２が自重で剥離するのを繊維形成層材料引取り手段２０５の一例である引っ掛け治具で介助してやることにより、塩化ビニル裏打つ材３と繊維形成層材料２を剥離分離することが出来た。
【０１９４】
実施例７
次に、本発明の更に他の具体例に付いて詳細に説明する。
本具体例では、図２１（Ａ）に示す様に、長尺状に形成されたカーペット原反９２の繊維集合体層が形成されている面とは反対側の面（つまり裏面）９４に複数個のタイルカーペット１の繊維集合体層６５若しくは繊維形成層材料２のバッキング層３又は繊維結合部６４を隣接して配置しながら適宜の補強シートを使用するか使用せずに、上記した適宜の接着剤或いは接合剤を介して接合して長尺状のシート材料を形成するものである。
【０１９５】
本具体例では、図２１（Ｂ）に示す様な貼り合わせた構造を有する再生タイルカーペット９３を製造することも当然可能である。
【０１９６】
本具体例に於いて使用される当該接着剤或いは接合剤としては、両面粘着テープ若しくはメッシュ状シートを基材とする両面粘着テープ８８である事が望ましい。
【０１９７】
又、当該接着剤のメッシュ状シート基材が、５〜１０メッシュを有するものである事が望ましい。
【０１９８】
一方、上記の方法で形成された再生タイルカーペットを剥離させる場合には、当該シート材料を加熱溶液に浸漬させるか、熱風或いは蒸気を使用した適宜の加熱手段を利用する事によって、当該シート材料から当該タイルカーペット若しくは当該繊維形成層材料と当該カーペット原反とを容易に分離する事が可能である。
【０１９９】
即ち、当該両面粘着テープ８８で貼り付けた繊維集合体層３からなる繊維形成層材料２と当該カーぺット原反９２を適宜の加熱処理を行う事によって双方を容易に剥がす事が可能である。
【０２００】
より詳細に説明するならば、両面粘着テープ８８は熱に弱いので繊維形成層材料２若しくはタイルカーペット１とカーぺット原反９２を両面粘着テープ８８で貼り付けて構成した再生タイルカーぺット或は再生カーペット９３が後日使用済みになって当該繊維形成層材料２又は当該タイルカーペット１とカーぺット原反９２を分離する必要に迫られたときに、
たとえば、当該再生カーペットを熱湯に漬けるなどの熱処理を加える事によって当該両面粘着テープ８８に熱を作用させる事により、 当該繊維形成層材料２と当該カーぺット原反９２とを接合していた両面粘着テープ８８を熱で溶解させることができるので、両者を容易に分離し剥がすことが出来る。
【０２０１】
本具体例に於いて、当該面粘着テープ８８が熱に弱くなる温度は、両面粘着テ              ープ８８に用いられた粘着剤によって異なるので、粘着剤の温度特性を調べた上で用途に応じて使い分けられるが、
（１）製造者と分離回収業者が異なることが多いこと、
（２）日常用意に入手可能な熱源であること、
（３）使用済みタイルカーぺットは洗浄が必要であること
などの理由により、１００℃の熱湯が好ましくは用いられる。
【０２０２】
本具体例に於いて、カーペット原反９２と繊維形成層材料２又はタイルカーペット１の繊維集合体層６５が外側に来るように配置して、重ね合わせて適宜の接着剤を用いるか、
塩化ビニル裏打ち材用の塩化ビニルゾルを用いるか、 両面粘着テープ若しくは基材が５〜１０メッシュのメッシュ材料である両面粘着テープを用いて張り合わせ、 適宜の方法にて所定の寸法に切り揃えて裏面にループ層を有するタイルカーぺットが製造できる。
【０２０３】
つまり、当該メッシュが１０メッシュ以上細かいとメッシュ孔が両面粘着剤に埋められる問題が生じ期待した通気性が得られず、 又、当該メッシュが５メッシュ以下の粗さでは粗すぎてカーペット原反との均一な接合機能を充分に発揮できない。
【０２０４】
更に、本具体例では、当該接着剤が両面粘着テープからなる粘着材であって、 広幅長尺状に形成された長尺状シート材料若しくは未使用のカーぺット原反塗布するに際し、
適宜の機材を用いて点付けと付されていることも好ましい。
【０２０５】
本具体例に於いては、技術的な特性として；
（１）異素材が複合された商品が産業廃棄物になった場合、夫々の素材毎に分離分別することを容易ならしめる。
【０２０６】
（２）容易に入手可能な熱源を用いて異素材から複合された商品を分離分別できると同時に、分離分別された素材は夫々に再利用が容易になる。
【０２０７】
（３）両面粘着テープで張り合わせることにより、 長尺状シート材料と未使用のカーぺット原反を相互に張り合わせる事が出来る。
【０２０８】
実施例８
広幅長尺状に形成された長尺状シート材料と未使用のカーぺット原反を夫々のループ層が外側に来るように配置して両面粘着テープを用いて張り合わせ、
適宜の方法にて所定の寸法に切り揃えて成る裏面にループ層を有するタイルカーぺットを形成した。 両面粘着テープを採用するに際し、温度特性が１００℃で接着強度が常温（２５℃）時の３割になるものを選択した。
形成されたタイルカーぺットは裏面にループ層を有するタイルカーぺットであり、面ファスナー（マジックテープ・ 登録商標）で床下地に施工でき、接着剤を用いた時のようにベトベトすることが無いので、電気工事者、
コンピューター・ ワイャリング技術者等に好評であった。 又、 広幅長尺状に形成された長尺状シート材料と未使用のカーぺット原反を夫々のループ層の接着は両面粘着テープで張り合わせてあるので、
後日、このタイルカーぺットが使用済みとなり、 両者を分離分別する必要に迫られた時には、１００℃の熱湯で容易に剥離できることは実験で確認した。
【０２０９】
尚、本発明に於いて使用するカーペット或いはタイルカーペットの当該バッキング層３とカーペット層を構成する繊維集合体層６５とを接着接合する際に上記した両面粘着テープを使用することも可能である。
【０２１０】
本発明は、上記した様な技術構成を採用しているので、次に示すような作用効果を奏するものである。
【０２１１】
（１）従来は管理型産業廃棄物処分場に廃棄するか、焼却するしかなかったタイルカーペットの廃棄物から、加熱して一対の把持手段で把持して引き剥がすとか、ずれ剥離処理するとか、スクレーパーブレード等の切断手段を使用するという簡単な作業と工程で、繊維形成層材料と塩化ビニル裏打ち層とを分離することができる。
【０２１２】
（２）上記した本発明で使用する方法によれば、分離した塩化ビニル裏打ち層にはカーペットの繊維屑が混入しておらず、裏打ち層としては極めて純度が高いので、再溶融しタイルカーペットなどの床材の原料として再利用するのに極めて有用である。
【０２１３】
（３）更に、上記した本発明で使用する方法によれば、分離した繊維形成層材料は塩化ビニル裏打ち層を約５０％含んでいるが、管理型ではない産業廃棄物処分場でも処分できるし、処理前のタイルカーペットに比べて重量で約３分の１に減量しており、塩化ビニル裏打ち層の含有量も、回収処理前の約８７％から回収処理後には約５０％に変化しているので、例えば焼却する場合には有利であるし、ナイロンそのものとしての再利用方法も開けてくる。
【０２１４】
（４）更に、本発明で使用する方法によれば従来法に比べて騒音が少なく、エネルギー消費量も少ない。さらに、本発明の分離回収方法によれば、粉砕工程や刈り取り工程を必要としないため、カーペットの繊維屑その他の塵埃が発生せず、作業環境および作業者の健康の面でも極めて優れている。
【０２１５】
（５）又、本発明により得られた繊維形成層材料や使用済み或いは新しいカーペット或いはタイルカーペットを適宜組み合わせて再利用可能な長尺状若しくはブロック状シート材料とする事によって、従来特に廃棄処分するのに問題となっていたカーペットやタイルカーペットの廃材の新しい用途が確保される事になるので、廃棄物を有用な資源に変える事が出来ると同時に環境保全にも大いに貢献出来るという効果がある。
【０２１６】
（６）本発明により、タイルカーペットは１００％資源として再生再利用することが可能となり、年間２０００万ｍ２（１０万トン）の廃棄物を資源化して、タイルカーペットの分野でゼロエミッションを達成できることの社会的意義は計り知れない。
【図面の簡単な説明】
【０２１７】
【図１】図１は、本発明に係る繊維形成層材料をカーペット或いはタイルカーペットから分離回収する方法の一具体例に於ける原理を示す概略図である。
【図２】図２は、本発明に於けるタイルカーペットから繊維形成層材料と塩化ビニル裏打ち層を分離回収する工程の一例を示す断面図である。
【図３】図３は、本発明に使用されるカーペット或いはタイルカーペットの構成の一例を示す断面図である。
【図４】図４は、本発明に於ける繊維形成層材料の構成を示す断面図である。
【図５】図５は、本発明に於ける長尺状シート材料の一具体例における構成を示す断面図である。
【図６】図６（Ａ）及び（Ｂ）は、本発明に於けるブロック状シート材料の具体例の構成を説明する断面図である。
【図７】図７（Ａ）及び（Ｂ）は、本発明に於けるブロック状シート材料に於ける別の具体例の構成を説明する断面図である。
【図８】図８（Ａ）乃至（Ｅ）は、本発明に於ける長尺状シート材料に於ける別の具体例の構成を説明する断面図及び平面図である。
【図９】図９（Ａ）乃至（Ｃ）は、本発明に於ける長尺状シート材料に於ける更に別の具体例の構成を説明する断面図及び平面図である。
【図１０】図１０（Ａ）及び（Ｂ）は、本発明に於けるブロック状シート材料に於ける更に別の具体例の構成を説明する断面図である。
【図１１】図１１は、本発明に於ける長尺状シート材料ブロック状シート材料に於ける別の具体例の構成を説明する断面図である。
【図１２】図１２は、本発明にかかるシート材料を産業廃棄物処分場で使用する場合の一具体例を説明する断面図である。
【図１３】図１３は、本発明にかかる長尺状シート材料シート材料の製造方法における一具体例を説明する断面図である。
【図１４】図１４は、本発明に於けるシート材料を屋上庭園の一部として使用した場合の構成を示す断面図である。
【図１５】図１５は、本発明にかかる当該シート材料の別の使用例を説明する斜視図である。
【図１６】図１６は、本発明にかかる繊維形成層材料或いはブロック状シート材料の他の具体例を説明する断面図である。
【図１７】図１７は、スクレーパーブレードを使用して繊維形成層材料を分離する方法の一具体例を説明する断面図である。
【図１８】図１８は、プレーナを使用して繊維形成層材料を分離する方法の一具体例を説明する断面図である。
【図１９】図１９は、バンドナイフスプリッタを使用して繊維形成層材料を分離する方法の一具体例を説明する断面図である。
【図２０】図２０は、本発明で使用されるカーペット或いはタイルカーペットの分離装置の一具体例の構成を示す概略図である。
【図２１】図２１は、本発明で使用されるカーペット或いはタイルカーペットの分離装置の他の具体例の構成を示す概略図である。
【図２２】図２２（Ａ）は、本発明に於ける再生カーペット或いは再生タイルカーペットの製造方法の構成の一例を示す図であり、図２２（Ｂ）は本発明に於ける再生タイルカーペットの構成の一例を示す斜視図である。
【符号の説明】
【０２１８】
１  タイルカーペット
１−１  加熱されたタイルカーペット
２  繊維形成層材料
３  バッキング層、  塩化ビニル裏打ち層
３’  引き剥がし処理面
４、４−１、４−２  把持固定手段
７  補強シート
８  接着剤
９  カーペット
１０  重複重ね合せ部
１１  接合部
１２  縫糸
１４  加熱手段
２３  繊維形成層材料２の端部
２３’  塩化ビニル裏打ち層の端部
２６、２６―４、２６―３  コンベアベルト
４０  加熱手段
４１  冷却手段
４３  建物の屋上下地
４４、４７  防水層(遮水工)
４５  屋上緑化層
４６  産業廃棄物の処分場にすべく掘削された孔部
５０  床仕上げ材面形成層、化粧層
６２  パイル糸
６４  繊維結合部
６５  繊維集合体層
６６  基布
６６  基布層
８８  両面粘着テープ
９２  カーペット原反
９３  再生カーペット、再生タイルカーペット
９４  カーペット原反の裏面
１００  長尺状シート材料
１０７  第２のシート材料層
１２０  第１の長尺状に形成されたシート材料
１３０  第２の長尺状に形成されたシート材料
２００  ブロック状シート材料
２２０  剥離装置
２０１  加熱手段
２０２  搬送手段、コンベアベルト
２０３  移動方向変換手段
２０４  バッキング層引取り手段
２０５  繊維形成層材料引取り手段
２０６  コンベア支持ローラー、張りローラー
２１０  網状コンベアベルト
２１１  熱風発生手段
５００  通気孔或いは通水孔
６００  スクレーパーブレード
６０１  プレーナー
６０２  スプリッター刃
【図１】
2006116298.tif 000003
【図２】
2006116298.tif 000004
【図３】
2006116298.tif 000005
【図４】
2006116298.tif 000006
【図５】
2006116298.tif 000007
【図６】
2006116298.tif 000008
【図７】
2006116298.tif 000009
【図８】
2006116298.tif 000010
【図９】
2006116298.tif 000011
【図１０】
2006116298.tif 000012
【図１１】
2006116298.tif 000013
【図１２】
2006116298.tif 000014
【図１３】
2006116298.tif 000015
【図１４】
2006116298.tif 000016
【図１５】
2006116298.tif 000017
【図１６】
2006116298.tif 000018
【図１７】
2006116298.tif 000019
【図１８】
2006116298.tif 000020
【図１９】
2006116298.tif 000021
【図２０】
2006116298.tif 000022
【図２１】
2006116298.tif 000023
【図２２】
2006116298.tif 000024